(57)【要約】【課題】緑色光の輝度が高い画像を表示できる表示装置を提供する。【解決手段】一次光を放出する一次光源４０と、一次光の少なくとも一部を吸収して緑色光を放出する量子ドットを含有する光変換部４２と、緑色光を透過し、一般式（１）で表されるフタロシアニン化合物を含有する緑色カラーフィルタ１０Ｇと、を備える表示装置である。2015069142.tif 000034【選択図】図１Ａ
2015069142.tif 000002
【特許請求の範囲】
【請求項１】
一次光を放出する一次光源と、
前記一次光の少なくとも一部を吸収して緑色光を放出する量子ドットを含有する光変換部と、
前記緑色光を透過し、下記一般式（１）で表されるフタロシアニン化合物を含有する緑色カラーフィルタと、
を備える表示装置。
【化１】
2015069142.tif 000031
［一般式（１）中、複数存在するＸは、それぞれ独立に、ハロゲン原子を表す。複数存在するＲ１は、それぞれ独立に、下記一般式（２）又は一般式（３）で表される基を表す。複数存在するＲは、それぞれ独立に、水素原子又は１価の置換基を表す。Ｍは、Ｃｕ、Ｚｎ、Ｖ（＝Ｏ）、Ｍｇ、Ｎｉ、Ｔｉ（＝Ｏ）、Ｓｎ、又はＳｉを表す。複数のａは、それぞれ独立に、０〜４の整数を表し、複数のｎは、それぞれ独立に、０〜４の整数を表し、複数のｒは、それぞれ独立に、０〜４の整数を表す。但し、複数のａのうち少なくとも１つは、１以上であり、複数のｎのうち少なくとも１つは１以上である。複数のａと複数のｎと複数のｒとの総和は１６である。］
【化２】
2015069142.tif 000032
［一般式（２）及び一般式（３）中、ｂ個あるＲ２は、それぞれ独立に、下記一般式（４）〜一般式（６）からなる群から選ばれる１価の置換基を表す。Ｒ３は１価の置換基を表す。ｂは１〜５の整数を表し、ｃは０〜４の整数を表す。ただし、一般式（２）において、ｂとｃとの合計が５を超えることはない。Ｙは−Ｏ−、−Ｓ−、−ＳＯ２−、又は−ＮＲ８−を表す。Ｒ８は水素原子、置換基を有してもよいアルキル基、又は置換基を有してもよいアリール基を表す。］
【化３】
2015069142.tif 000033
［一般式（４）中、Ｒ４は水素原子、置換基を有してもよいアルキル基、置換基を有してもよいオキシアルキル基、置換基を有してもよいアリール基、置換基を有してもよいアルキルアミノ基、置換基を有してもよいジアルキルアミノ基、置換基を有してもよいアリールアミノ基、置換基を有してもよいジアリールアミノ基、又は置換基を有してもよいアルキルアリールアミノ基を表す。一般式（５）中、ｄは０〜２の整数を表し、ｄが０又は１の場合、Ｒ５は置換基を有してもよいアルキル基、又は置換基を有してもよいアリール基を表し、ｄが２の場合、Ｒ５は置換基を有してもよいアルキル基、置換基を有してもよいアリール基、置換基を有してもよいジアルキルアミノ基、置換基を有してもよいジアリールアミノ基、又は置換基を有してもよいアルキルアリールアミノ基を表す。一般式（６）中、Ｒ６は、置換基を有してもよいアルキル基、置換基を有してもよいアリール基、置換基を有してもよいアルキルカルボニル基、置換基を有してもよいアリールカルボニル基、置換基を有してもよいアルキルスルホニル基、置換基を有してもよいアリールスルホニル基を表し、Ｒ７は水素原子、置換基を有してもよいアルキル基、又は置換基を有してもよいアリール基を表す。］
【請求項２】
前記一次光が、青色光である請求項１に記載の表示装置。
【請求項３】
前記一次光源が、青色発光ダイオードを含む請求項２に記載の表示装置。
【請求項４】
前記光変換部が、前記一次光の一部を吸収して赤色光を放出する無機蛍光体を更に含有し、かつ、前記一次光の一部を透過することにより、前記一次光を白色光に変換する請求項１〜請求項３のいずれか１項に記載の表示装置。
【請求項５】
前記無機蛍光体が、量子ドットである請求項４に記載の表示装置。
【請求項６】
前記緑色光の発光スペクトルが、波長５００ｎｍ〜５５０ｎｍの範囲に極大値を有する請求項１〜請求項５のいずれか１項に記載の表示装置。
【請求項７】
前記緑色光の発光スペクトルの半値全幅が、２０ｎｍ〜８０ｎｍである請求項６に記載の表示装置。
【請求項８】
前記緑色カラーフィルタの透過スペクトルにおいて、波長４６０ｎｍ〜５５０ｎｍの範囲に極大値を有するピークが存在する請求項１〜請求項７のいずれか１項に記載の表示装置。
【請求項９】
前記緑色カラーフィルタの透過スペクトルにおける前記ピークの半値全幅が８０ｎｍ〜２００ｎｍである請求項８に記載の表示装置。
【請求項１０】
前記緑色カラーフィルタの透過スペクトルにおいて、波長５００ｎｍ〜５３０ｎｍの範囲における透過率が９０％以上である請求項８又は請求項９に記載の表示装置。
【請求項１１】
前記緑色カラーフィルタが、更に、イエロー染料を含有する請求項１〜請求項１０のいずれか１項に記載の表示装置。
【請求項１２】
前記量子ドットが、ＩＩ−ＶＩ族化合物、ＩＩＩ−Ｖ族化合物、ＩＶ−ＶＩ族化合物、及びＩＶ族化合物からなる群から選択される少なくとも１種を含む半導体ナノ粒子である請求項１〜請求項１１のいずれか１項に記載の表示装置。
【請求項１３】
前記量子ドットが、ＣｄＳｅ、ＣｄＴｅ、ＺｎＳ、ＺｎＳｅ、ＺｎＴｅ、ＺｎＯ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ、ＧａＮ、ＧａＰ、ＧａＡｓ、ＧａＳｂ、ＡｌＮ、ＡｌＰ、ＡｌＡｓ、ＡｌＳｂ、ＩｎＮ、ＩｎＰ、ＩｎＡｓ、ＩｎＳｂ、ＧａＮＰ、ＧａＮＡｓ、ＧａＮＳｂ、ＧａＰＡｓ、ＧａＰＳｂ、ＡｌＮＰ、ＡｌＮＡｓ、ＡｌＮＳｂ、ＡｌＰＡｓ、ＡｌＰＳｂ、ＩｎＮＰ、ＩｎＮＡｓ、ＩｎＮＳｂ、ＩｎＰＡｓ、ＩｎＰＳｂ、ＧａＡｌＮＰ、ＧａＡｌＮＡｓ、ＧａＡｌＮＳｂ、ＧａＡｌＰＡｓ、ＧａＡｌＰＳｂ、ＧａＩｎＮＰ、ＧａＩｎＮＡｓ、ＧａＩｎＮＳｂ、ＧａＩｎＰＡｓ、ＧａＩｎＰＳｂ、ＩｎＡｌＮＰ、ＩｎＡｌＮＡｓ、ＩｎＡｌＮＳｂ、ＩｎＡｌＰＡｓ、ＩｎＡｌＰＳｂ、ＳｎＳ、ＳｎＳｅ、ＳｎＴｅ、ＰｂＳ、ＰｂＳｅ、ＰｂＴｅ、ＳｎＳｅＳ、ＳｎＳｅＴｅ、ＳｎＳＴｅ、ＰｂＳｅＳ、ＰｂＳｅＴｅ、ＰｂＳＴｅ、ＳｎＰｂＳ、ＳｎＰｂＳｅ、ＳｎＰｂＴｅ、ＳｎＰｂＳＳｅ、ＳｎＰｂＳｅＴｅ、ＳｎＰｂＳＴｅ、Ｓｉ、Ｇｅ、ＳｉＣ、及びＳｉＧｅからなる群から選択される少なくとも１種を含む半導体ナノ粒子である請求項１〜請求項１２のいずれか１項に記載の表示装置。
【請求項１４】
前記一次光源と、
前記光変換部と、
前記緑色カラーフィルタを含む液晶表示パネル又は有機エレクトロルミネッセンス表示パネルと、
を備える請求項１〜請求項１３のいずれか１項に記載の表示装置。
【発明の詳細な説明】
【技術分野】
【０００１】
本発明は、表示装置に関する。
【背景技術】
【０００２】
近年、テレビジョン受像器に加え、パソコン用のモニタなどのカラー表示ディスプレイとして、カラーフィルタを有する表示装置（例えば、液晶表示装置、有機エレクトロルミネッセンス表示装置、等）が広く普及している。それに伴い、表示装置の大型化、薄型化及び軽量化に向けた開発が進むと同時に、より鮮明な画像、より美しい画像を実現するための技術の検討も盛んに行われている。
このような表示装置は、例えば、白色光を発する光源と、光源から発せられた白色光を変調することにより画像を表示する表示パネルと、を備えている。
一般に、表示パネルは、赤色（Ｒ）の光（赤色光）を透過する赤色カラーフィルタ、緑色（Ｇ）の光（緑色光）を透過する緑色カラーフィルタ、及び青色（Ｂ）の光（青色光）を透過する青色カラーフィルタを有する画素を複数備えている。これにより、光源から表示パネルに入射した光が画像データに基づいて各画素によって変調され、フルカラー画像の表示が行われる。
【０００３】
ところが、上述のようにして表示される画像には、カラーフィルタの特性上、カラーフィルタを透過しやすいＲ、Ｇ、Ｂの光の他に、透過量は少ないが、Ｒ、Ｇ、Ｂの中間色の波長の光も含まれてしまう。
図３は、従来のカラーフィルタの分光相対透過率スペクトルを示した特性図である。図３中、曲線Ｒ、曲線Ｇ、及び曲線Ｂは、それぞれ、従来の赤色カラーフィルタの透過率スペクトル、従来の緑色カラーフィルタの透過率スペクトル、及び従来の青色カラーフィルタの透過率スペクトルを示している。
図３から理解されるように、青色カラーフィルタを通過した光にはＢとＧとの中間色の波長の光が、緑色カラーフィルタを通過した光にはＢとＧとの中間色の波長の光及びＧとＲとの中間色の波長の光が、赤色カラーフィルタを通過した光にはＧとＲとの中間色の波長の光が、それぞれ含まれている。
これらのカラーフィルタを通過したＲ、Ｇ、Ｂの各色の光は、色純度が低くなり、その結果、表示される画像において十分な色再現性が得られにくいという問題がある。
【０００４】
一方、液晶表示装置に用いる白色光源（バックライト）としては、冷陰極蛍光ランプ（ＣＣＦＬ；Cold Cathode Fluorescent Lamp）のほか、近年の薄型化や省電力ニーズに対応した青色発光ダイオード（以下、発光ダイオードを「ＬＥＤ」（Light Emitting Diode）ともいう）または紫外線発光ＬＥＤに、黄色の蛍光体、又は、赤色の蛍光体及び緑色の蛍光体を組み合わせた白色ＬＥＤ方式のバックライトが上市されている。
これらの光源は、ＲとＧとの中間色、又はＧとＢとの中間色に相当する副スペクトルを含むことや、スペクトル自体がブロードであるため、中間色に相当する波長の光も多く発光する。このことが、画像の色再現性の低下（色再現域の縮小）の原因となっている。
例えば、図３には、従来のバックライトの分光相対発光スペクトルの一例として、青色ＬＥＤからの青色光が入射したＹＡＧ蛍光体から放出された、白色光の分光相対発光スペクトル（曲線ＬＥＤ−ＢＬ）も示している。この曲線ＬＥＤ−ＢＬには、ＲとＧとの中間色に相当する５８０ｎｍ以上６１０ｎｍ以下の波長の光が含まれている。
【０００５】
表示装置に表示される画像の色再現性を向上させる方法（即ち、画像の色再現域を拡大する方法）としては、各色のカラーフィルタの色純度を向上する方法が一般的である。
具体的には、カラーフィルタを形成するために使用される着色感光性組成物を改善する方法が挙げられる。
しかし、着色感光性組成物のパターン形成性や信頼性等の特性を維持するためには、着色感光性組成物に含有させる色材量に限度があるため、大幅な色純度向上は望めない。
【０００６】
また、画像の色再現性向上の手段としては、エピタキシーによってそれぞれ成長した、青色ＬＥＤ、赤色ＬＥＤ、および緑色ＬＥＤからなるアレイから赤色光、青色光、および緑色光をそれぞれ放出し、これらの光を、表示パネルに入射される光として用いる方法も挙げられる（例えば、特許文献１及び２参照）。
【０００７】
また、画像の色再現性向上の手段としては、一次光源（primary light source）として単色のＬＥＤを用い、この単色のＬＥＤからの光の全部または一部を、他の波長の光に変換する媒体（例えば蛍光体）に照らすことによって白色光を生じさせ、生じた白色光を表示パネルに入射する方法も挙げられる。
例えば、一次光源としての青色ＬＥＤから生じた青色光を、導光板間に蛍光体として配置された、赤色光を放出する量子ドット（ＱＤ；quantum dot）及び緑色光を放出する量子ドットに照射することによって白色光を生じさせ、生じた白色光を表示パネルに入射する方法が知られている（例えば、特許文献３参照）。
また、液晶表示パネル内に、上記量子ドットを含む光変換層を配置した構成の液晶表示パネル及び液晶表示装置が知られている（例えば、特許文献４参照）。
更には、上記量子ドットを用いた光変換シート（「ＱＤＥＦ」（quantum dot enhancement film）や「量子ドットシート」とも呼ばれている）を用いる方法も知られている（例えば、非特許文献１参照）。
【先行技術文献】
【特許文献】
【０００８】
【特許文献１】米国特許第６６０８６１４号明細書
【特許文献２】米国特許第６７６８５２５号明細書
【特許文献３】特開２０１２−１６９２７１号公報
【特許文献４】特開２０１３−１５８１２号公報
【非特許文献】
【０００９】
【非特許文献１】SID Symposium Digest of Technical Papers, June 2012, Volume 43, Issue 1, p.895−896
【発明の概要】
【発明が解決しようとする課題】
【００１０】
しかし、個々の青色ＬＥＤ、赤色ＬＥＤ、および緑色ＬＥＤからなるアレイを用いる方法（例えば、特許文献１及び２）は、高いＮＴＳＣ比を達成できるものの、製造コストがかかるという問題がある。また、色混合が生じる懸念や、ＬＥＤを駆動するために必要とされる電子回路が複雑となる懸念がある。更には、３色のＬＥＤにおいて劣化速度が異なる懸念があり、このために、長時間の動作中に色の変化を招く懸念がある。更には、効率的な緑色のＬＥＤを製造することがまだ難題のままであるという問題がある。
【００１１】
また、本発明者等の検討により、量子ドットを用いて白色光を得る方法（例えば、特許文献３及び４、並びに非特許文献１）では、各色の光の色純度を大幅に向上できるものの、緑色カラーフィルタを透過した光（緑色光）の輝度が低下する場合があることが判明した。
画像全体の輝度及び画像の色再現性への影響は、赤色光、緑色光、及び青色光のうち、特に、緑色光の輝度の影響が最も大きい。
従って、画像全体の輝度及び画像の色再現性を向上させるためには、特に、緑色光の輝度を向上させることが重要である。
【００１２】
本発明は上記に鑑みなされたものであり、以下の目的を達成することを課題とする。
即ち、本発明の目的は、緑色光の輝度が高い画像を表示できる表示装置を提供することである。
【課題を解決するための手段】
【００１３】
上記課題を達成するための具体的な手段は、以下の通りである。
＜１＞  一次光を放出する一次光源と、一次光の少なくとも一部を吸収して緑色光を放出する量子ドットを含有する光変換部と、緑色光を透過し、かつ、一般式（１）で表されるフタロシアニン化合物を含有する緑色カラーフィルタと、を備える表示装置。
【００１４】
【化１】
2015069142.tif 000003
【００１５】
［一般式（１）中、複数存在するＸは、それぞれ独立に、ハロゲン原子を表す。複数存在するＲ１は、それぞれ独立に、下記一般式（２）又は一般式（３）で表される基を表す。複数存在するＲは、それぞれ独立に、水素原子又は１価の置換基を表す。Ｍは、Ｃｕ、Ｚｎ、Ｖ（＝Ｏ）、Ｍｇ、Ｎｉ、Ｔｉ（＝Ｏ）、Ｓｎ、又はＳｉを表す。複数のａは、それぞれ独立に、０〜４の整数を表し、複数のｎは、それぞれ独立に、０〜４の整数を表し、複数のｒは、それぞれ独立に、０〜４の整数を表す。但し、複数のａのうち少なくとも１つは、１以上であり、複数のｎのうち少なくとも１つは１以上である。複数のａと複数のｎと複数のｒとの総和は１６である。］
【００１６】
【化２】
2015069142.tif 000004
【００１７】
［一般式（２）及び一般式（３）中、ｂ個あるＲ２は、それぞれ独立に、下記一般式（４）〜一般式（６）からなる群から選ばれる１価の置換基を表す。Ｒ３は１価の置換基を表す。ｂは１〜５の整数を表し、ｃは０〜４の整数を表す。ただし、一般式（２）において、ｂとｃとの合計が５を超えることはない。Ｙは−Ｏ−、−Ｓ−、−ＳＯ２−、又は−ＮＲ８−を表す。Ｒ８は水素原子、置換基を有してもよいアルキル基、又は置換基を有してもよいアリール基を表す。］
【００１８】
【化３】
2015069142.tif 000005
【００１９】
［一般式（４）中、Ｒ４は水素原子、置換基を有してもよいアルキル基、置換基を有してもよいオキシアルキル基、置換基を有してもよいアリール基、置換基を有してもよいアルキルアミノ基、置換基を有してもよいジアルキルアミノ基、置換基を有してもよいアリールアミノ基、置換基を有してもよいジアリールアミノ基、又は置換基を有してもよいアルキルアリールアミノ基を表す。一般式（５）中、ｄは０〜２の整数を表し、ｄが０又は１の場合、Ｒ５は置換基を有してもよいアルキル基、又は置換基を有してもよいアリール基を表し、ｄが２の場合、Ｒ５は置換基を有してもよいアルキル基、置換基を有してもよいアリール基、置換基を有してもよいジアルキルアミノ基、置換基を有してもよいジアリールアミノ基、又は置換基を有してもよいアルキルアリールアミノ基を表す。一般式（６）中、Ｒ６は、置換基を有してもよいアルキル基、置換基を有してもよいアリール基、置換基を有してもよいアルキルカルボニル基、置換基を有してもよいアリールカルボニル基、置換基を有してもよいアルキルスルホニル基、置換基を有してもよいアリールスルホニル基を表し、Ｒ７は水素原子、置換基を有してもよいアルキル基、又は置換基を有してもよいアリール基を表す。］
【００２０】
＜２＞  一次光が、青色光である＜１＞に記載の表示装置。
＜３＞  一次光源が、青色発光ダイオードを含む＜２＞に記載の表示装置。
＜４＞  光変換部が、一次光の一部を吸収して赤色光を放出する無機蛍光体を更に含有し、かつ、一次光の一部を透過することにより、一次光を白色光に変換する＜１＞〜＜３＞のいずれか１項に記載の表示装置。
＜５＞  無機蛍光体が、量子ドットである＜４＞に記載の表示装置。
＜６＞  緑色光の発光スペクトルが、波長５００ｎｍ〜５５０ｎｍの範囲に極大値を有する＜１＞〜＜５＞のいずれか１項に記載の表示装置。
＜７＞  緑色光の発光スペクトルの半値全幅が、２０ｎｍ〜８０ｎｍである＜４＞に記載の表示装置。
＜８＞  緑色カラーフィルタの透過スペクトルにおいて、波長４６０ｎｍ〜５５０ｎｍの範囲に極大値を有するピークが存在する＜１＞〜＜７＞のいずれか１項に記載の表示装置。
＜９＞  緑色カラーフィルタの透過スペクトルにおけるピークの半値全幅が８０ｎｍ〜２００ｎｍである＜７＞に記載の表示装置。
＜１０＞  緑色カラーフィルタの透過スペクトルにおいて、波長５００ｎｍ〜５３０ｎｍの範囲における透過率が９０％以上である＜８＞又は＜９＞に記載の表示装置。
＜１１＞  緑色カラーフィルタが、更に、イエロー染料を含有する＜１＞〜＜１０＞のいずれか１項に記載の表示装置。
＜１２＞  量子ドットが、ＩＩ−ＶＩ族化合物、ＩＩＩ−Ｖ族化合物、ＩＶ−ＶＩ族化合物、及びＩＶ族化合物からなる群から選択される少なくとも１種を含む半導体ナノ粒子である＜１＞〜＜１１＞のいずれか１項に記載の表示装置。
＜１３＞  量子ドットが、ＣｄＳｅ、ＣｄＴｅ、ＺｎＳ、ＺｎＳｅ、ＺｎＴｅ、ＺｎＯ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ、ＧａＮ、ＧａＰ、ＧａＡｓ、ＧａＳｂ、ＡｌＮ、ＡｌＰ、ＡｌＡｓ、ＡｌＳｂ、ＩｎＮ、ＩｎＰ、ＩｎＡｓ、ＩｎＳｂ、ＧａＮＰ、ＧａＮＡｓ、ＧａＮＳｂ、ＧａＰＡｓ、ＧａＰＳｂ、ＡｌＮＰ、ＡｌＮＡｓ、ＡｌＮＳｂ、ＡｌＰＡｓ、ＡｌＰＳｂ、ＩｎＮＰ、ＩｎＮＡｓ、ＩｎＮＳｂ、ＩｎＰＡｓ、ＩｎＰＳｂ、ＧａＡｌＮＰ、ＧａＡｌＮＡｓ、ＧａＡｌＮＳｂ、ＧａＡｌＰＡｓ、ＧａＡｌＰＳｂ、ＧａＩｎＮＰ、ＧａＩｎＮＡｓ、ＧａＩｎＮＳｂ、ＧａＩｎＰＡｓ、ＧａＩｎＰＳｂ、ＩｎＡｌＮＰ、ＩｎＡｌＮＡｓ、ＩｎＡｌＮＳｂ、ＩｎＡｌＰＡｓ、ＩｎＡｌＰＳｂ、ＳｎＳ、ＳｎＳｅ、ＳｎＴｅ、ＰｂＳ、ＰｂＳｅ、ＰｂＴｅ、ＳｎＳｅＳ、ＳｎＳｅＴｅ、ＳｎＳＴｅ、ＰｂＳｅＳ、ＰｂＳｅＴｅ、ＰｂＳＴｅ、ＳｎＰｂＳ、ＳｎＰｂＳｅ、ＳｎＰｂＴｅ、ＳｎＰｂＳＳｅ、ＳｎＰｂＳｅＴｅ、ＳｎＰｂＳＴｅ、Ｓｉ、Ｇｅ、ＳｉＣ、及びＳｉＧｅからなる群から選択される少なくとも１種を含む半導体ナノ粒子である＜１＞〜＜１２＞のいずれか１項に記載の表示装置。
＜１４＞  一次光源と、光変換部と、緑色カラーフィルタを含む液晶表示パネル又は有機エレクトロルミネッセンス表示パネルと、を備える＜１＞〜＜１１＞のいずれか１項に記載の表示装置。
【発明の効果】
【００２１】
本発明によれば、緑色光の輝度が高い画像を表示できる表示装置が提供される。
【図面の簡単な説明】
【００２２】
【図１Ａ】第１実施形態に係る表示装置を概念的に示す概略断面図である。
【図１Ｂ】第２実施形態に係る表示装置を概念的に示す概略断面図である。
【図１Ｃ】第３実施形態に係る表示装置を概念的に示す概略断面図である。
【図２】実施例１及び比較例２における緑色カラーフィルタ付き基板の透過率スペクトルを示す特性図である。
【図３】従来のカラーフィルタの分光相対透過率スペクトルを示す特性図である。
【発明を実施するための形態】
【００２３】
以下、本発明の具体的な実施形態について詳細に説明するが、本発明は、以下の実施形態に何ら限定されるものではない。
【００２４】
本発明の表示装置は、一次光を放出する一次光源と、上記一次光の少なくとも一部を吸収して緑色光を放出する量子ドット（以下、「量子ドットＧ」ともいう）を含有する光変換部と、上記量子ドットから放出された緑色光を透過し、かつ、後述の一般式（１）で表されるフタロシアニン化合物を含有する緑色カラーフィルタと、を備える。本発明の表示装置は、その他の部材を備えていてもよい。
即ち、本発明の表示装置は、一次光源からの光路に沿って、光変換部及び緑色カラーフィルタが一次光源からみてこの順に配置されている。ここでいう光路は、必ずしも直線状には限られない（後述の図１Ａ及び図１Ｂ参照）。
【００２５】
本発明において、「緑色光」とは、緑色に視認される光全般（緑色の波長領域に強度を有する光全般）を指し、言うまでもないが、単一波長の光のみを指す用語ではない。後述する「赤色光」及び「青色光」についても同様である。
【００２６】
本発明の表示装置によれば、上記構成により、緑色光（詳細には、緑色カラーフィルタを透過した後の緑色光）の輝度を向上させることができる。このため、緑色光の輝度が高い画像を表示できる。
また、本発明の表示装置によれば、量子ドットＧを用いたことにより、緑色光（詳細には、緑色カラーフィルタを透過した後の緑色光）の色純度も向上させることができる。
従って、本発明の表示装置によれば、画像全体の輝度及びの画像の色再現性を向上（画像の色再現域を拡大）させることができる。
【００２７】
本発明の表示装置によって緑色光の輝度を向上させることができる理由は、以下のように推測される。
従来の白色ＬＥＤ（例えば、ＹＡＧ蛍光体を用いた白色ＬＥＤ）から放出される白色光中の緑色光（以下、「従来の緑色光」ともいう）の発光スペクトルは、緑色として理想的な波長領域よりも長波長側に極大値を有しており、かつ、ブロードなスペクトルとなっている（例えば、後述の図２及び図３参照）。これに対し、量子ドットＧから放出される緑色光の発光スペクトルは、従来の緑色光の発光スペクトルと比較して、短波長側に極大値を有し、かつ、鋭い（半値全幅が小さい）スペクトルとなっている（例えば、後述の図２参照）。このため、表示装置の光源として、量子ドットＧから放出される緑色光を用いることで、表示された画像中の緑色光の輝度及び色純度を向上させることができる。
ここで、本発明の表示装置は、一般式（１）で表されるフタロシアニン化合物を含有する緑色カラーフィルタを備えている。この緑色カラーフィルタは、従来の色材（例えば、Ｃ．Ｉ．ピグメントグリーン５８、Ｃ．Ｉ．ピグメントグリーン３６等）を含有する緑色カラーフィルタと比較して、短波長側に透過率の極大値を有しており、しかも、緑色の波長領域全体での透過率が高くなっている（例えば、後述の図２参照）。
以上のことから、量子ドットＧと、一般式（１）で表されるフタロシアニン化合物を含有する緑色カラーフィルタと、を組み合わせた本発明の表示装置では、量子ドットＧによる緑色光の輝度向上の効果がより顕著となり、その結果、緑色カラーフィルタを透過した後の緑色光の輝度を向上させることができると考えられる。
本発明における量子ドットの好ましい態様については後述する。
【００２８】
本発明の表示装置では、上記一次光が、青色光であることが好ましい。
周知のとおり、青色光は緑色光よりもエネルギーが大きいため、上記一次光が青色光であることにより、光変換部における光変換の効率がより向上する。
また、上記一次光が青色光であることは、光変換部に、青色光を発生させる蛍光体（例えば、後述の量子ドットＢ）を含有させる必要がないという利点も有する。
上記一次光が青色光である態様としては、一次光源が、青色発光ダイオード（青色ＬＥＤ）を含む態様が特に好適である。青色ＬＥＤは、色純度に優れた青色光を放出できるので、一次光源が青色ＬＥＤを含むことにより、表示される画像において、青色光の輝度をより向上させることができ、ひいては、画像全体の輝度及びの画像の色再現性をより向上させることができる。
【００２９】
本発明の表示装置は、光変換部が、一次光の一部を吸収して赤色光を放出する無機蛍光体を更に含有し、かつ、一次光の一部を透過することにより、一次光を白色光に変換する態様が好ましい。
ここで、「白色光」は、少なくとも、青色光、赤色光、及び緑色光が混合された光を指す。
この態様において、例えば、一次光として青色光を用いた場合には、光変換部に入射した青色光（一次光）のうち、一部が青色光のまま光変換部を透過し、別の一部が量子ドットＧによって緑色光に変換されて上記光変換部から放出され、更に別の一部が無機蛍光体によって赤色光に変換されて光変換部から放出される。その結果、光変換部から、少なくとも、上記青色光、上記緑色光、及び上記赤色光が混合された白色光が放出される。このようにして、光変換部において、一次光が白色光に変換される。
この態様において、一次光の一部を吸収して赤色光を放出する無機蛍光体には特に限定はなく、量子ドット以外の公知の無機蛍光体（例えば、後述する、ＹＡＧ系蛍光体、ＴＡＧ系蛍光体、サイアロン系蛍光体、ＢＯＳ系蛍光体、等）を用いてもよいが、一次光の一部を吸収して赤色光を放出する量子ドット（以下、「量子ドットＲ」ともいう）を用いることが好ましい。これにより、白色光に含まれる赤色光の色純度を向上させることができるので、表示される画像において、赤色光の輝度をより向上させることができ、ひいては、画像全体の輝度及びの画像の色再現性をより向上させることができる。
【００３０】
本発明における光変換部には、一次光を吸収して青色光を放出する無機蛍光体（例えば後述する量子ドット以外の無機蛍光体、好ましくは、一次光を吸収して青色光を放出する量子ドット（以下、「量子ドットＢ」ともいう））を含有していてもよい。但し、特に、一次光として青色光を用いる場合には、光変換部に、青色光を放出する無機蛍光体を含有させることは必須ではない。
【００３１】
本発明の表示装置では、量子ドットＧから放出される緑色光の発光スペクトル（ピーク）は、波長５００ｎｍ〜５５０ｎｍの範囲に極大値を有することが好ましい。この態様では、上記ピークに対応する緑色光の色純度が特に高いため、緑色カラーフィルタを透過した後の緑色光の輝度をより向上させることができる。
上記極大値は、波長５００ｎｍ〜５４０ｎｍの範囲に存在することがより好ましく、波長５１０ｎｍ〜５４０ｎｍの範囲に存在することが特に好ましい。
【００３２】
本発明において、量子ドットＧから放出される緑色光の発光スペクトル（または、光変換部から放出される白色光の発光スペクトル）は、分光放射計を用い、この分光放射計から検体（光変換部）までの距離を７０ｍｍとし、測定角を０．２度として測定されたスペクトルを指す。
上記白色光のスペクトルは、例えば、（株）トプコン製の分光放射計「ＳＲ−３」を用い、測定モードを「オート」とし、測定波長範囲３８０ｎｍ〜７８０ｎｍについて、上記測定条件にて測定することができる。
【００３３】
また、上記緑色光の発光スペクトルは、半値全幅（ＦＷＨＭ；Full Width at Half Maximum）が、２０ｎｍ〜８０ｎｍであることが好ましい。
上記半値全幅が８０ｎｍ以下であると、上記緑色光の色純度が特に高いため、緑色カラーフィルタを透過した後の緑色光の輝度をより向上させることができる。一方、上記半値全幅が２０ｎｍ以上であると、緑色カラーフィルタを透過する緑色光の透過量をより増大させることができるので、緑色カラーフィルタを透過した後の緑色光の輝度をより向上させることができる。
上記緑色光の発光スペクトルの半値全幅は、２０ｎｍ〜６０ｎｍであることがより好ましく、２０ｎｍ〜５０ｎｍであることが特に好ましい。
【００３４】
また、本発明の表示装置では、緑色カラーフィルタの透過スペクトルにおいて、波長４６０ｎｍ〜５５０ｎｍの範囲に極大値を有するピークが存在する態様が好適である。
上記ピークの極大値が波長４６０ｎｍ以上の範囲に存在することにより、緑色カラーフィルタを透過した後の緑色光の輝度をより向上させることができる。
上記ピークの極大値が波長５５０ｎｍ以下の範囲に存在することにより、緑色カラーフィルタを透過した後の緑色光の色純度をより向上させることができる。
上記ピークの極大値は、波長４６０ｎｍ〜５４０ｎｍの範囲に存在することがより好ましく、波長４６０ｎｍ〜５２０ｎｍの範囲に存在することが更に好ましく、波長４７０ｎｍ〜５１０ｎｍの範囲に存在することが更に好ましく、波長４８０ｎｍ〜５００ｎｍの範囲に存在することが特に好ましい。
【００３５】
また、上記緑色カラーフィルタの透過スペクトルにおける上記ピークの半値全幅は、８０ｎｍ〜２００ｎｍであることが好ましい。
上記ピークの半値全幅が８０ｎｍ以上であると、緑色カラーフィルタを透過した後の緑色光の輝度をより向上させることができる。
上記ピークの半値全幅が２００ｎｍ以下であると、緑色カラーフィルタを透過した後の緑色光の色純度をより向上させることができる。
上記ピークの半値全幅は、８０ｎｍ〜１９０ｎｍであることがより好ましく、８０ｎｍ〜１７０ｎｍであることが更に好ましく、８０ｎｍ〜１５０ｎｍであることが特に好ましい。
【００３６】
本発明において、緑色カラーフィルタの透過スペクトルは、測定波長範囲２００ｎｍ〜８００ｎｍについて、分光光度計を用いて測定された透過スペクトルを指す。
分光光度計としては、例えば、大塚電子（株）製の分光光度計「ＭＣＰＤ−３７００」を用いることができる。
【００３７】
また、上記緑色カラーフィルタの透過スペクトルにおいて、波長５００ｎｍ〜５３０ｎｍの範囲における透過率が、９０％以上であることが特に好ましい。これにより、緑色カラーフィルタを透過した後の緑色光の輝度をより向上させることができる。この透過率特性は、一般式（１）で表されるフタロシアニン化合物に代えて公知の色材（例えば、Ｃ．Ｉ．ピグメントグリーン５８、Ｃ．Ｉ．ピグメントグリーン３６等）を含有する緑色カラーフィルタでは、達成が困難である。
【００３８】
上述した、緑色カラーフィルタの透過率特性の好ましい範囲は、緑色カラーフィルタが後述の一般式（１）で表されるフタロシアニン化合物を含有することにより、より達成し易い。
【００３９】
次に、本発明の表示装置の実施形態について、図１Ａ〜図１Ｃを参照しながら説明する。但し、本発明の表示装置は、以下の実施形態に限定されることはない。
なお、各実施形態において、実質的に同一の機能を有する部材には全図面を通して同じ符合を付与し、その説明を省略する場合がある。
【００４０】
＜第１実施形態＞
図１Ａは、第１実施形態に係る表示装置（液晶表示装置１００）の概略構成図である。
図１Ａに示す液晶表示装置１００は、一次光として青色光を発生させる青色ＬＥＤ４０（一次光源）と、青色ＬＥＤ４０から生じた青色光（矢印Ｂ）を白色光に変換する光変換部材４２（光変換部）と、光変換部材４２から放出された白色光を液晶表示パネル３０に導くための導光部材４６と、導光部材４６から放出された白色光を緑色光に変換する緑色カラーフィルタ１０Ｇを有する液晶表示パネル３０と、を備えている。
液晶表示装置１００では、青色ＬＥＤ４０（一次光源）からの光路中に、光変換部材４２、導光部材４６、及び液晶表示パネル３０が順次配置されている。
緑色カラーフィルタ１０Ｇは、色材として、後述の一般式（１）で表されるフタロシアニン化合物を含有している。
図１Ａ中では、赤色光、緑色光、及び青色光を、それぞれ、矢印Ｒ、矢印Ｇ、及び矢印Ｂで表している。
【００４１】
この液晶表示装置１００は、サイドエッジバックライト方式の液晶表示装置の例である。
【００４２】
液晶表示装置１００において、液晶表示パネル３０は、詳細には、ガラス基板やプラスチック基板などの透光性基板１２に、赤色カラーフィルタ１０Ｒ、緑色カラーフィルタ１０Ｇ、及び青色カラーフィルタ１０Ｂが設けられてなるカラーフィルタ付き基板１４と、カラーフィルタ付き基板１４に対向して配置された対向基板２２と、カラーフィルタ付き基板１４と対向基板２２との間に設けられた液晶層２０と、を備えている。
カラーフィルタ付き基板１４は、公知の構成とすることができる。従って、カラーフィルタ付き基板１４は、図示は省略したが、ブラックマトリクス、オーバーコート膜等の公知の構成要素を適宜備えていてもよい。
対向基板２２としては、ガラス基板やプラスチック基板などの透光性基板上に、薄膜トランジスタ（ＴＦＴ）等が設けられてなるアクティブマトリクス基板、ガラス基板やプラスチック基板などの透光性基板上に、ストライプ状電極等が設けられてなるパッシブマトリクス基板、などを用いることができる。
液晶表示パネル３０は、公知の構成とすることができる。従って、液晶表示パネル３０は、図示は省略したが、偏光板、配向膜、スペーサー、シール材等の公知の部材を有していてもよいことはもちろんである。
液晶表示パネルの構成については、例えば、特開２０１３−１５８１２号公報等に記載の公知の構成を適宜参照できる。
【００４３】
液晶表示装置１００は、液晶表示パネル３０の対向基板２２に対向する、導光部材４６を備えている。
更に、この導光部材４６の端面に対向する、光変換部材４２を備えている。
更に、光変換部材４２からみて、導光部材４６とは反対側に配置された、青色ＬＥＤ４０を備えている。
【００４４】
青色ＬＥＤ４０は、一次光として青色光を発生させる一次光源である。
青色ＬＥＤ（青色光）は、前述のとおり、光変換部材４２による赤色光及び緑色光の生成効率の面で有利である。
【００４５】
光変換部材４２は、青色ＬＥＤ４０から生じた青色光（一次光）を白色光に変換する部材である。
光変換部材４２の構成は、バインダーとしての樹脂中に量子ドットＧ及び量子ドットＲが分散されてなる組成物が、ガラス製のケースに封入された構成となっている。
ここで、量子ドットＧは、青色光（一次光）を吸収して緑色光を放出する半導体ナノ粒子であり、量子ドットＲは、青色光（一次光）を吸収して赤色光を放出する半導体ナノ粒子である。量子ドットの好ましい態様については後述する。
光変換部材４２に入射した青色光（一次光）は、一部が青色光（矢印Ｂ）のまま光変換部材４２を透過し、別の一部が量子ドットＧによって緑色光（矢印Ｇ）に変換されて光変換部材４２から放出され、更に別の一部が量子ドットＲによって赤色光（矢印Ｒ）に変換されて光変換部材４２から放出される。
このようにして、青色光（一次光）が入射した光変換部材４２から、青色光、緑色光、及び赤色光を含む白色光が放出される。
光変換部材４２から放出される白色光は、冷陰極蛍光ランプや白色ＬＥＤから放出される白色光と比較して、青色光、緑色光、及び赤色光のそれぞれの純度に優れる。
即ち、光変換部材４２から放出される白色光の発光スペクトルには、青色光、緑色光、及び赤色光のそれぞれに対応する、鋭いピークが存在する。緑色光のピーク（発光スペクトル）の好ましい形態については前述のとおりである。
【００４６】
液晶表示装置１００は、青色ＬＥＤ４０及び光変換部材４２を備えた一つの光源部材を備えていてもよい。
かかる光源部材は、「量子ドットバックライト」と呼ばれている。
【００４７】
導光部材４６は、光変換部材４２から放出される白色光を液晶表示パネル３０に導くための平板状の部材であり、液晶表示パネル３０の面光源としての機能を有する部材である。
導光部材４６の構成は、図示は省略するが、端面から光を受け、この光を上面及び下面から放出する導光板と、導光板の上面に配置されたプリズム板と、導光板の下面に対向配置された反射シートと、を備えた構成となっている。かかる構成により、導光部材４６の上面のみから、白色光を放出できるようになっている。
導光部材４６の構成については、例えば、特開２０１３−１５８１２号公報等に記載の公知の構成を適宜参照できる。
【００４８】
液晶表示装置１００は、青色ＬＥＤ４０、光変換部材４２、及び導光部材４６を備えた一つの部材（量子ドットバックライトユニット）を備えていてもよい。
量子ドットバックライトユニットとしては、例えば、市販の液晶表示装置（ＳＯＮＹ社製、商品名ＫＤＬ４６Ｗ９００Ａ）のバックライトユニットが挙げられる。このバックライトユニットは、青色ＬＥＤとＣｏｌｏｒ  ＩＱＴＭ（米国QD Vision社製の量子ドット部材）とを備えている（後述の実施例１参照）。
【００４９】
以上で説明した液晶表示装置１００では、青色ＬＥＤ４０からの青色光（一次光）が光変換部材４２に入射し、青色光（一次光）が入射した光変換部材４２から白色光（赤色光、緑色光、及び青色光を含む白色光）が放出され、光変換部材４２から放出された白色光が、導光部材４６の端面から導光部材４６内に入射する。導光部材４６内に入射した白色光は、導光部材４６の上面（液晶表示パネルに対向する面）から放出される。放出された白色光は、液晶表示パネル３０内に入射し、その後、赤色カラーフィルタ１０Ｒ、緑色カラーフィルタ１０Ｇ、及び青色カラーフィルタ１０Ｂから、それぞれ、赤色光、緑色光、及び青色光として放出される。放出された赤色光、緑色光、及び青色光が、カラー画像として視認される。
【００５０】
液晶表示装置１００は、量子ドットＧを含有する光変換部材４２と、後述の一般式（１）で表されるフタロシアニン化合物を含有する緑色カラーフィルタ１０Ｇと、の組み合わせを含んでいる。ここで、前述のとおり、光変換部材４２は、画像中の緑色光の輝度向上の効果に優れており、かつ、緑色カラーフィルタ１０Ｇは、量子ドットＧから放出された緑色光の波長領域での透過率が高い。
従って、液晶表示装置１００によれば、量子ドットＧによる緑色光の輝度向上の効果がより顕著に得られるので、緑色カラーフィルタ１０Ｇを透過した後の緑色光の輝度を顕著に向上させることができる。更には、量子ドットＧを用いたことにより、緑色カラーフィルタ１０Ｇを透過した後の緑色光の色純度も顕著に向上させることができる。
更に、液晶表示装置１００は、一次光源として青色ＬＥＤ４０を用いているため、青色カラーフィルタ１０Ｂを透過した後の青色光の輝度及び色純度が高い。更に、液晶表示装置１００は、光変換部材４２が量子ドットＲを含有するため、赤色カラーフィルタ１０Ｒを透過した後の赤色光の輝度及び色純度が高い。
従って、液晶表示装置１００によれば、緑色光、赤色光、及び青色光のそれぞれの輝度及び色純度が高い画像（即ち、画像全体の輝度及び色再現性に優れた画像）を表示することができる。
【００５１】
液晶表示装置１００は、上述した部材以外にも、液晶表示装置用の部材として公知の部材を適宜備えることができる。
【００５２】
＜第２実施形態＞
図１Ｂは、第２実施形態に係る表示装置（液晶表示装置２００）の概略構成図である。
液晶表示装置２００の構成は、液晶表示装置１００において、光変換部材４２が設けられず、かつ、導光部材４６と液晶表示パネル３０との間に、光変換部としての光変換シート５２が配置されていること以外は液晶表示装置１００の構成と同様である。
【００５３】
液晶表示装置２００において、光変換シート５２は、図示しないが、量子ドットＧ及び量子ドットＲが分散されている樹脂層と、この樹脂層の両面を保護する一対の保護フィルムと、から構成されている。即ち、光変換シート５２は、量子ドットシート（ＱＤＥＦ）である。
量子ドットＧ及び量子ドットＲについては、液晶表示装置１００における量子ドットＧ及び量子ドットＲと同様である。
光変換シート５２から放出される白色光は、冷陰極蛍光ランプや白色ＬＥＤから放出される白色光と比較して、青色光、緑色光、及び赤色光のそれぞれの純度に優れる。
即ち、光変換シート５２から放出される白色光のスペクトルには、青色光、緑色光、及び赤色光のそれぞれに対応する、鋭いピークが存在する。緑色光のピークの好ましい形態については前述のとおりである。
【００５４】
この液晶表示装置２００も、液晶表示装置１００と同様に、サイドエッジバックライト方式の液晶表示装置の例である。
但し、液晶表示装置２００では、青色ＬＥＤ４０からの青色光（一次光）が導光部材４６の端面に直接入射し、導光部材４６の上面からは白色光ではなく青色光が放出され、放出された青色光が光変換シート５２によって白色光（赤色光、緑色光、及び青色光を含む白色光）に変換され、変換された白色光が液晶表示パネル３０に入射する。これらの点で、液晶表示装置２００は、液晶表示装置１００と異なる。
液晶表示パネル３０に入射された白色光は、液晶表示装置１００の場合と同様に、赤色光、緑色光、及び青色光となって液晶表示パネル３０から放出され、放出された赤色光、緑色光、及び青色光が、液晶表示装置１００の場合と同様に、カラー画像として視認される。
【００５５】
この液晶表示装置２００も、液晶表示装置１００と同様に、量子ドットＧと、一般式（１）で表されるフタロシアニン化合物を含有する緑色カラーフィルタと、の組み合わせを含んでおり、更に、青色ＬＥＤ及び量子ドットＲを含んでいる。
このため、液晶表示装置２００も、液晶表示装置１００と同様の効果を奏する。
【００５６】
＜第３実施形態＞
図１Ｃは、第３実施形態に係る表示装置（液晶表示装置３００）の概略構成図である。
液晶表示装置３００の構成は、液晶表示装置２００において、青色ＬＥＤ４０及び導光部材４６が、直下型青色ＬＥＤユニット６２に変更されたこと以外は液晶表示装置２００の構成と同様である。
【００５７】
液晶表示装置３００において、直下型青色ＬＥＤユニット６２は、筐体６１と、筐体６１内に配置された複数の青色ＬＥＤ６０と、を備えている。
直下型青色ＬＥＤユニット６２は、光変換シート５２からみて液晶表示パネル３０とは反対側に配置されており、かつ、複数の青色ＬＥＤ６０が光変換シート５２に対向するように配置されている。これにより、導光部材を介することなく、液晶表示パネル３０の法線方向から青色光（一次光）を照射できるようになっている。
液晶表示装置３００において、複数の青色ＬＥＤ６０から生じた青色光は、光変換シート５２によって、青色光、緑色光、及び赤色光からなる白色光に変換され、変換された白色光が液晶表示パネル３０に入射する。
【００５８】
この液晶表示装置３００は、直下型バックライト方式の液晶表示装置の例である。
直下型青色ＬＥＤユニット６２を含め、直下型バックライト方式の液晶表示装置の構成は、公知の構成とすることができる。
【００５９】
この液晶表示装置３００も、液晶表示装置１００と同様に、量子ドットＧと、一般式（１）で表されるフタロシアニン化合物を含有する緑色カラーフィルタと、の組み合わせを含んでおり、更に、青色ＬＥＤ及び量子ドットＲを含んでいる。
このため、液晶表示装置３００も、液晶表示装置１００と同様の効果を奏する。
【００６０】
以上、本発明の第１〜第３実施形態について説明したが、本発明はこれらの実施形態に限定されることはない。
例えば、上記実施形態における光変換部が、液晶表示パネル内に配置された、量子ドットＲ及び量子ドットＧを含む光変換層に変更されてもよい。液晶表示パネル内に配置された光変換層については、例えば、特開２０１３−１５８１２号公報等に記載の構成を参照できる。
【００６１】
また、上記実施形態における液晶表示パネルを、赤色カラーフィルタ１０Ｒ、緑色カラーフィルタ１０Ｇ、及び青色カラーフィルタ１０Ｂを備えた有機エレクトロルミネッセンス（有機ＥＬ）表示パネルに置き換えてもよい。即ち、本発明の表示装置は、有機ＥＬ表示装置であってもよい。
但し、本発明の表示装置が、上記緑色カラーフィルタを有する液晶表示パネルを備える液晶表示装置である場合（例えば、第１〜第３実施形態である場合）には、液晶表示装置でありながら、有機ＥＬ表示装置に匹敵する程度の、輝度及び色再現性に優れた画像を表示することができる。
【００６２】
次に、本発明の表示装置の各部材について説明する。
【００６３】
＜一次光源＞
本発明における一次光源は、一次光を放出する光源である。
一次光源としては、前述の青色ＬＥＤ以外にも、紫外線ＬＥＤ、赤色ＬＥＤ、緑色ＬＥＤ等のその他のＬＥＤを用いることも可能である。
ＬＥＤは、低電力、小型、低コストなどの面で大きな利点がある。
ＬＥＤの中でも、光変換部による光変換の効率の点で、青色ＬＥＤ及び紫外線ＬＥＤが好ましい。
このうち、青色ＬＥＤは、光変換部に含有され得る蛍光体の種類を少なくすることができるという利点も有する。例えば、一次光源として青色ＬＥＤを用い、青色ＬＥＤから放出された一次光（青色光）を光変換部で白色光に変換する場合には、光変換部は、青色光を緑色光に変換する量子ドット及び青色光を赤色光に変換する無機蛍光体を含有すればよい。この場合、青色ＬＥＤから生じた青色光は、そのまま光変換部を通過することにより、青色光のまま利用される。
【００６４】
＜光変換部＞
本発明における光変換部は、一次光源から放出された一次光の少なくとも一部を吸収して緑色光を放出する量子ドットＧを含有する。光変換部は、必要に応じ、その他の無機蛍光体（具体例は後述する）を含有していてもよい。
光変換部は、前述のとおり、一次光源から放出された一次光の一部を吸収して赤色光を放出する無機蛍光体（好ましくは、一次光源から放出された一次光の一部を吸収して赤色光を放出する量子ドットＲ）を含有することが好ましい。
また、光変換部は、前述のとおり、一次光源から放出された一次光の一部を吸収して青色光を放出する無機蛍光体（好ましくは、一次光源から放出された一次光の一部を吸収して青色光を放出する量子ドットＢ）を含有していてもよい。但し、一次光が青色光である場合には、青色光を放出する蛍光体は必須ではない。
【００６５】
ここで、本発明における量子ドット（量子ドットＧ、並びに、必要に応じ用いられる量子ドットＲ及び量子ドットＢ）について説明する。
量子ドットとは、量子閉じ込め効果（quantum confinement effect）を有する半導体ナノ粒子を指す。
量子ドット（半導体ナノ粒子）の粒径は、一般的に１〜１０ｎｍの範囲にある。
【００６６】
量子ドットは、励起源から光を吸収してエネルギー励起状態に達すると、量子ドットのエネルギーバンドギャップに相当するエネルギーを放出する。よって、量子ドットのサイズ又は物質の組成を調節すると、エネルギーバンドギャップを調節することができ、様々なレベルの波長帯のエネルギーを得ることができる。
【００６７】
例えば、量子ドットの粒径が５．５ｎｍ〜１０ｎｍの場合は赤色光を発し、量子ドットの粒径が２．５ｎｍ〜５ｎｍの場合は緑色光を発し、量子ドットの粒径が１ｎｍ〜２ｎｍの場合は、青色光を発する。黄色光を発する量子ドットは、赤色を発する量子ドットと緑色を発する量子ドットの中間サイズを有する。
但し、上記粒径には若干の変動があり得る。
ここで、赤色光を発する量子ドットが上述の量子ドットＲであり、緑色光を発する量子ドットが上述の量子ドットＧであり、青色光を発する量子ドットが上述の量子ドットＢである。
【００６８】
上述の量子ドットから、量子サイズ効果（quantum size effect）により、赤色光、緑色光、青色光などの様々な色の光を容易に得ることができる。従って、それぞれの波長で発光する色を作ることもでき、赤色、緑色、青色を混合して白色又は様々な色を生成・実現することもできる。
【００６９】
例えば、一次光源から放出された光が青色光の場合、光変換部は、量子ドットＲ及び量子ドットＧを含有することが好ましい。
量子ドットＲは、青色光の一部を６００ｎｍ〜７５０ｎｍ（好ましくは６００ｎｍ〜６７０ｎｍ）の波長の赤色光に変換し、量子ドットＧは、青色光の一部を４９５〜５７０ｎｍの波長の緑色光に変換する。そして、赤色光及び緑色光に変換されない青色光はそのまま光変換部を透過する。
従って、光変換部からは青色光、赤色光、緑色光が放出され、これらの光が混合されて白色光が生成される。
【００７０】
一方、一次光源から放出された光が赤色光の場合、光変換部は、量子ドットＢ及び量子ドットＧを含んでもよく、一次光源から放出された光が緑色光の場合、光変換部は、量子ドットＢ及び量子ドットＲを含んでもよい。
また、一次光源から放出された光が青色光、赤色光、緑色光ではない他の単色光、紫外線、又は赤外線の場合、光変換部、量子ドットＲ、量子ドットＧ、及び量子ドットＢを全て含み、光変換部を通過した光が青色、赤色、及び緑色にフィルタリングされるようにしてもよい。
【００７１】
但し、光の変換の効率の点からは、一次光源が青色光であり、光変換部が量子ドットＲ及び量子ドットＧを含有する態様が最も好ましい。
【００７２】
量子ドットは、II−VI族化合物、III−Ｖ族化合物、IV−VI族化合物、及びIV族化合物からなる群から選択される少なくとも１種を含む半導体ナノ粒子であることが好ましい。
量子ドットとして、更に好ましくは、下記化合物群から選択される少なくとも一種の半導体ナノ粒子であることである。
−化合物群−
ＣｄＳｅ、ＣｄＴｅ、ＺｎＳ、ＺｎＳｅ、ＺｎＴｅ、ＺｎＯ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ（以上、「II−VI族化合物」）、ＧａＮ、ＧａＰ、ＧａＡｓ、ＧａＳｂ、ＡｌＮ、ＡｌＰ、ＡｌＡｓ、ＡｌＳｂ、ＩｎＮ、ＩｎＰ、ＩｎＡｓ、ＩｎＳｂ、ＧａＮＰ、ＧａＮＡｓ、ＧａＮＳｂ、ＧａＰＡｓ、ＧａＰＳｂ、ＡｌＮＰ、ＡｌＮＡｓ、ＡｌＮＳｂ、ＡｌＰＡｓ、ＡｌＰＳｂ、ＩｎＮＰ、ＩｎＮＡｓ、ＩｎＮＳｂ、ＩｎＰＡｓ、ＩｎＰＳｂ、ＧａＡｌＮＰ、ＧａＡｌＮＡｓ、ＧａＡｌＮＳｂ、ＧａＡｌＰＡｓ、ＧａＡｌＰＳｂ、ＧａＩｎＮＰ、ＧａＩｎＮＡｓ、ＧａＩｎＮＳｂ、ＧａＩｎＰＡｓ、ＧａＩｎＰＳｂ、ＩｎＡｌＮＰ、ＩｎＡｌＮＡｓ、ＩｎＡｌＮＳｂ、ＩｎＡｌＰＡｓ、ＩｎＡｌＰＳｂ（以上、「III−Ｖ族化合物」）、ＳｎＳ、ＳｎＳｅ、ＳｎＴｅ、ＰｂＳ、ＰｂＳｅ、ＰｂＴｅ、ＳｎＳｅＳ、ＳｎＳｅＴｅ、ＳｎＳＴｅ、ＰｂＳｅＳ、ＰｂＳｅＴｅ、ＰｂＳＴｅ、ＳｎＰｂＳ、ＳｎＰｂＳｅ、ＳｎＰｂＴｅ、ＳｎＰｂＳＳｅ、ＳｎＰｂＳｅＴｅ、ＳｎＰｂＳＴｅ（以上、「IV−VI族化合物」）、Ｓｉ、Ｇｅ、ＳｉＣ、ＳｉＧｅ（以上、「IV族化合物」）。
【００７３】
量子ドットは、化学的湿式方法により合成することができる。
化学的湿式方法は、有機溶媒に前駆体物質を入れて粒子を成長させる方法である。
また、量子ドットは、コア・シェル構造を有するようにしてもよい。
【００７４】
量子ドットとしての半導体ナノ粒子の表面には、有機リガンドが存在していてもよい。
有機リガンドとしては、ピリジン、メルカプトアルコール、チオール、ホスフィン、及びホスフィン酸化物などを含み、合成後に不安定な量子ドットを安定化させる役割を果たす。
【００７５】
光変換部は、量子ドット（少なくとも量子ドットＧ）に加えて、その他の無機蛍光体を含有することもできる。
その他の無機蛍光体としては、ＹＡＧ（イットリウム・アルミニウム・ガーネット）系蛍光体、ＴＡＧ（テルビウム・アルミニウム・ガーネット）系蛍光体、サイアロン系蛍光体、ＢＯＳ（バリウム・オルソシリケート）系蛍光体、等が挙げられる。
【００７６】
光変換部は、樹脂を含有することができる。
光変換部の好ましい形態は、樹脂中に量子ドットが分散されている形態である。
樹脂としては、一次光を吸収しない物質を使用することが好ましい。
樹脂として、より具体的には、エポキシ系樹脂、シリコーン系樹脂、アクリル系樹脂、及びカーボネート系高分子からなる群から選択される少なくとも一種を用いることが好ましい。
樹脂が弾性を有する場合、外部衝撃に対する表示装置の耐久性を向上させることもできる。
また、光変換部は、樹脂に加え、ガラスを含有していてもよい。
【００７７】
光変換部の具体的な形態としては、ガラスケース等の光透過性の容器に量子ドット（及び、必要に応じその他の無機蛍光体）が分散された樹脂が収容されてなる光変換部材（例えば、上記光変換部材４２）、量子ドット（及び、必要に応じその他の無機蛍光体）が分散された樹脂からなる光変換層、上記光変換層とこの光変換層の両面を被覆する光透過性の保護フィルムとからなる光変換シート（量子ドットシート；例えば、上記光変換シート５２）、等が挙げられる。
上記光変換層を形成する方法としては、量子ドット（及び、必要に応じその他の無機蛍光体）が分散された樹脂を公知の成形方法によって成形する方法、量子ドット（及び、必要に応じその他の無機蛍光体）が分散された樹脂及び有機溶剤を含有する塗布液を支持体（上記保護フィルム等）に塗布して乾燥させる方法、等が挙げられる。
【００７８】
＜緑色カラーフィルタ＞
緑色カラーフィルタは、色材として、下記一般式（１）で表されるフタロシアニン化合物を少なくとも１種含有する。
緑色カラーフィルタは、必要に応じ、その他の色材や、色材以外の成分を含有することもできる。
【００７９】
＜一般式（１）で表されるフタロシアニン化合物＞
下記一般式（１）で表されるフタロシアニン化合物は、量子ドットＧから放出された緑色光の透過率が高い染料である。より詳細には、上述した好ましい透過率特性を達成し易い染料である。この理由は、フタロシアニン骨格に、ハロゲン原子と、芳香環構造を含む特定の基（下記一般式（２）又は一般式（３）で表される基）と、が置換した構造によるものと推測される。
従って、緑色カラーフィルタが、色材として、下記一般式（１）で表されるフタロシアニン化合物を含有し、かつ、光変換部が量子ドットＧを含有することにより、緑色カラーフィルタを透過した後の緑色光の輝度を向上させることができる。
また、一般式（１）で表されるフタロシアニン化合物を含有する着色組成物（緑色カラーフィルタ形成用の組成物）は、着色組成物調製時の有機溶剤に対する溶解性が良好で、着色組成物を液状態で保管したときの、若しくは着色組成物を基板上に着色膜の状態としたときの経時による染料等の析出もなく保存安定性が良好であると共に、耐熱性及び耐光性が良好である。更に、パターン形成性にも優れる。
【００８０】
【化４】
2015069142.tif 000006
【００８１】
一般式（１）中、複数存在するＸは、それぞれ独立に、ハロゲン原子を表す。複数存在するＲ１は、それぞれ独立に、下記一般式（２）又は一般式（３）で表される基を表す。複数存在するＲは、それぞれ独立に、水素原子又は１価の置換基を表す。Ｍは、Ｃｕ、Ｚｎ、Ｖ（＝Ｏ）、Ｍｇ、Ｎｉ、Ｔｉ（＝Ｏ）、Ｓｎ、又はＳｉを表す。複数のａは、それぞれ独立に、０〜４の整数を表し、複数のｎは、それぞれ独立に、０〜４の整数を表し、複数のｒは、それぞれ独立に、０〜４の整数を表す。但し、複数のａのうち少なくとも１つは、１以上であり、複数のｎのうち少なくとも１つは１以上である。複数のａと複数のｎと複数のｒとの総和は１６である。
【００８２】
【化５】
2015069142.tif 000007
【００８３】
一般式（２）及び一般式（３）中、ｂ個あるＲ２は、それぞれ独立に、下記一般式（４）〜一般式（６）からなる群から選ばれる１価の置換基を表す。Ｒ３は１価の置換基を表す。ｂは１〜５の整数を表し、ｃは０〜４の整数を表す。ただし、一般式（２）において、ｂとｃとの合計が５を超えることはない。Ｙは−Ｏ−、−Ｓ−、−ＳＯ２−、又は−ＮＲ８−を表す。Ｒ８は水素原子、置換基を有してもよいアルキル基、又は置換基を有してもよいアリール基を表す。
【００８４】
【化６】
2015069142.tif 000008
【００８５】
一般式（４）中、Ｒ４は水素原子、置換基を有してもよいアルキル基、置換基を有してもよいオキシアルキル基、置換基を有してもよいアリール基、置換基を有してもよいアルキルアミノ基、置換基を有してもよいジアルキルアミノ基、置換基を有してもよいアリールアミノ基、置換基を有してもよいジアリールアミノ基、又は置換基を有してもよいアルキルアリールアミノ基を表す。一般式（５）中、ｄは０〜２の整数を表し、ｄが０又は１の場合、Ｒ５は置換基を有してもよいアルキル基、又は置換基を有してもよいアリール基を表し、ｄが２の場合、Ｒ５は置換基を有してもよいアルキル基、置換基を有してもよいアリール基、置換基を有してもよいジアルキルアミノ基、置換基を有してもよいジアリールアミノ基、又は置換基を有してもよいアルキルアリールアミノ基を表す。一般式（６）中、Ｒ６は、置換基を有してもよいアルキル基、置換基を有してもよいアリール基、置換基を有してもよいアルキルカルボニル基、置換基を有してもよいアリールカルボニル基、置換基を有してもよいアルキルスルホニル基、置換基を有してもよいアリールスルホニル基を表し、Ｒ７は水素原子、置換基を有してもよいアルキル基、又は置換基を有してもよいアリール基を表す。
【００８６】
本発明で用いる一般式（１）で表されるフタロシアニン化合物が２種類以上の混合物の場合、ａ、ｎ、ｒは、それぞれ、混合物中の化合物の平均値を意味する。
【００８７】
フタロシアニン化合物をカラーフィルタの着色物として使用する検討は多数されている（特許第３４７６２０８号、国際公開２０１１/１０５６０３号パンフレット参照）が、特にグリーン色のカラーフィルタ用の着色組成物として満足する色純度と透過率を有し、更に、耐熱性、耐光性、硬化感度、経時での保存安定性を満足する着色組成物は得られていない。かかる観点から、本発明の意義は大きい。
また、本発明で用いるフタロシアニン化合物は、５５０ｎｍにおける吸収強度と６５０ｎｍにおける吸収強度の比（５５０ｎｍ／６５０ｎｍ）が０〜０．２の範囲にあることが好ましく、０〜０．１の範囲にあることが更に好ましい。
【００８８】
一般式（１）において、Ｘはハロゲン原子を表し、塩素原子又は臭素原子であることが好ましく、塩素原子であることがより好ましい。また、Ｘの置換位置は、フタロシアニン骨格のα位であると、吸収波長が長波化し、グリーン色のカラーフィルタ用として好適に用いることができる。
複数のｎは、それぞれ独立に、０〜４の整数を表し、２〜４の整数が好ましい。複数のｎの合計は、２〜１５が好ましく、６〜１５がより好ましく、９〜１５が特に好ましい。
【００８９】
Ｒ１は、一般式（２）又は一般式（３）で表される基を表し、一般式（２）で表される基であることがより好ましい。
Ｒ１の置換位置は、フタロシアニン骨格のβ位であるとカラーフィルタの着色層内でフタロシアニン骨格の適度な会合が維持でき、上記の吸収強度比が付きやすくなり好ましい。また、Ｒ１の置換位置が、フタロシアニン骨格のα位であると、着色組成物中での析出が抑制され、着色組成物の保存安定性が向上するため好ましい。
複数のａは、それぞれ独立に、０〜４の整数を表し、０又は１が好ましい。複数のａの合計は、１〜１４が好ましく、特に好ましくは１〜８であり、更に好ましくは１〜５である。
【００９０】
Ｍは、Ｃｕ、Ｚｎ、Ｖ（＝Ｏ）、Ｍｇ、Ｎｉ、Ｔｉ（＝Ｏ）、Ｓｎ、又はＳｉを表し、Ｚｎ、又はＣｕが好ましい。
【００９１】
Ｒは水素原子又は１価の置換基を表す。１価の置換基の例としては、後述の置換基Ｔが例示される。Ｒとしては、水素原子、アルキル基、アルコキシ基、アリール基、又はアリールオキシ基が好ましく、水素原子、炭素数１〜３のアルキル基、炭素数１〜３のアルコキシ基、フェノキシ基がより好ましく、水素原子が更に好ましい。
複数のｒは、それぞれ独立に、０〜４の整数を表す。
【００９２】
一般式（１）において、フタロシアニン骨格におけるＲの置換位置については、フタロシアニン骨格のα位、β位のいずれであってもよいが、α位置換体の方が分子会合を抑制する効果が大きく、着色層の吸光係数を高める点で好ましい。
【００９３】
一般式（２）及び一般式（３）におけるＲ２は、それぞれ独立に、一般式（４）〜一般式（６）からなる群から選ばれる１価の置換基を表し、特に、一般式（４）又は一般式（５）で表される１価の置換基が好ましい。
ｂは、１〜５の整数であり、１又は２が好ましい。ｂが２以上の場合は、複数存在するＲ２は、同一であってもよいし、異なっていてもよい。
一般式（２）及び一般式（３）におけるＲ３は、１価の置換基を表す。Ｒ３で表される１価の置換基は、後述する置換基Ｔから選択でき、ハロゲン原子（好ましくは塩素原子又は臭素原子）、シアノ基、ニトロ基、水酸基、アミノ基、アリール基、総炭素数２〜２０のアルコキシカルボニル基、総炭素数６〜２０のアリールオキシ基、総炭素数１〜２０のアルキルチオ基、総炭素数６〜２０のアリールチオ基、総炭素数１〜２０のアルキル基、又は、総炭素数１〜２０のアルコキシ基が好ましく、メチル基又はメトキシ基がより好ましい。
ｃは、０〜４の整数であり、０又は１が好ましく、０が更に好ましい。ｃが２以上の場合は、複数存在するＲ３は、同一であってもよいし、異なっていてもよい。
【００９４】
一般式（２）及び一般式（３）中、Ｙは、−Ｏ−、−Ｓ−、−ＳＯ２−、又は−ＮＲ８−を表し、−Ｏ−又は−ＳＯ２−が好ましく、−Ｏ−がより好ましい。
Ｙを−Ｏ−又はＳＯ２−とすることにより、ｓｏｒｅｔ帯の吸収を短波長化することができ、吸収のコントラストがより効果的に発揮される傾向にある。
Ｒ８は、水素原子、置換基を有してもよいアルキル基、又は置換基を有してもよいアリール基を表し、水素原子、炭素数１〜３のアルキル基、フェニル基が好ましく、水素原子又はメチル基がより好ましく、水素原子が更に好ましい。置換基を有していてもよいアルキル基等の例は、後述する。
【００９５】
一般式（４）中におけるＲ４は、水素原子、置換基を有してもよいアルキル基、置換基を有してもよいアルコキシ基、置換基を有してもよいアリール基、置換基を有してもよいアルキルアミノ基、置換基を有してもよいジアルキルアミノ基、置換基を有してもよいアリールアミノ基、置換基を有してもよいジアリールアミノ基、又は置換基を有してもよいアルキルアリールアミノ基を表し、水素原子、総炭素数１〜２０のアルキル基、総炭素数６〜２０のアリール基、総炭素数２〜２０のジアルキルアミノ基、総炭素数１２〜２０のジアリールアミノ基、又は、総炭素数７〜２０アルキルアリールアミノ基が好ましく、総炭素数１〜２０のアルキル基、総炭素数２〜２０のジアルキルアミノ基、総炭素数１２〜２０のジアリールアミノ基、又は総炭素数７〜２０アルキルアリールアミノ基が更に好ましく、総炭素数１２〜２０のジアリールアミノ基又は総炭素数２〜２０のジアルキルアミノ基が特に好ましい。
上記したアルキル基、アリール基等のアルキル部位及びアリール部位は更に置換基を有してもよく、該置換基としてはアルコキシ基、アリール基、アリールオキシ基、アルコキシカルボニル基、アルキルチオ基、アリールチオ基、又はハロゲン原子等が好ましく、アルコキシ基がより好ましく、メトキシ基又はエトキシ基が更に好ましい。また、置換基を有していない態様も好ましい。置換基を有していてもよいアルキル基等の例は、後述する。
【００９６】
一般式（５）中、ｄは０〜２の整数を表し、ｄが０又は１のとき、Ｒ５は、置換基を有してもよいアルキル基、又は置換基を有してもよいアリール基であり、ｄが２のとき、置換基を有してもよいアルキル基、置換基を有してもよいアリール基、置換基を有してもよいジアルキルアミノ基、置換基を有してもよいジアリールアミノ基、又は置換基を有してもよいアルキルアリールアミノ基を表す。Ｒ５は、ｄが２のとき、炭素数２〜２０のジアルキルアミノ基、炭素数１２〜２０のジアリールアミノ基、又は炭素数７〜２０アルキルアリールアミノ基が好ましい。
上記したアルキル基、アリール基等のアルキル部位及びアリール部位は更に置換基を有してもよく、その置換基としては、後述する置換基Ｔが例示され、アルコキシ基、アリール基、アリールオキシ基、アルコキシカルボニル基、アルキルチオ基、アリールチオ基又はハロゲン原子等が好ましく、アルコキシ基がより好ましく、メトキシ基又はエトキシ基が更に好ましい。また、置換基を有していない態様も好ましい。置換基を有していてもよいアルキル基等の例は、後述する。
【００９７】
一般式（６）中、Ｒ６は、置換基を有してもよいアルキル基、置換基を有してもよいアリール基、置換基を有してもよいアルキルカルボニル基、置換基を有してもよいアリールカルボニル基、置換基を有してもよいアルキルスルホニル基、置換基を有してもよいアリールスルホニル基を表し、炭素数１〜２０のアルキル基、炭素数６〜２０のアリール基、炭素数２〜２０のアルキルカルボニル基、炭素数７〜２０のアリールカルボニル基、炭素数１〜２０のアルキルスルホニル基、又は炭素数６〜２０のアリールスルホニル基が好ましく、炭素数２〜２０のアルキルカルボニル基、炭素数７〜２０のアリールカルボニル基、炭素数１〜２０のアルキルスルホニル基、又は炭素数６〜２０のアリールスルホニル基がより好ましい。
上記したアルキル基、アリール基等のアルキル部位及びアリール部位は更に置換基を有してもよく、その置換基としては、後述する置換基Ｔが例示され、アルコキシ基、アリール基、アリールオキシ基、アルコキシカルボニル基、アルキルチオ基、アリールチオ基又はハロゲン原子等が好ましく、アルコキシ基がより好ましく、メトキシ基又はエトキシ基が更に好ましい。また、置換基を有していない態様も好ましい。置換基を有していてもよいアルキル基等の例は、後述する。
【００９８】
一般式（６）中、Ｒ７は水素原子、置換基を有してもよいアルキル基、又は置換基を有してもよいアリール基を表し、炭素数１〜２０のアルキル基、又は炭素数６〜２０のアリール基が好ましい。
上記したアルキル基、アリール基等のアルキル部位及びアリール部位は更に置換基を有してもよく、その置換基としては、後述する置換基Ｔが例示され、アルコキシ基、アリール基、アリールオキシ基、アルコキシカルボニル基、アルキルチオ基、アリールチオ基又はハロゲン原子等が好ましく、アルコキシ基がより好ましく、メトキシ基又はエトキシ基が更に好ましい。また、置換基を有していない態様も好ましい。置換基を有していてもよいアルキル基等の例は、後述する。
【００９９】
上記一般式（２）〜（６）中の、置換基を有してもよいアルキル基の好適な例を示す。
置換基を有してもよいアルキル基としては、メチル基、エチル基、プロピル基、イソプロピル基、ｔｅｒｔ−ブチル基、ペンチル基、ヘキシル基、ヘプチル基、オクチル基、１−エチルペンチル基、２−エチルヘキシル基、ドデシル基、ヘキサデシル基、シクロプロピル基、シクロペンチル基、シクロヘキシル基、１−ノルボルニル基、１−アダマンチル基、フェノキシメチル基、フェノキシエチル基、ベンジル基、フェニルエチル基、４−フェニルブチル基、Ｎ−ブチルアミノスルホニルプロピル基、Ｎ−ブチルアミノカルボニルメチル基、Ｎ，Ｎ−ジブチルアミノスルホニルプロピル基、エトキシエトキシエチル基、２−クロロエチル基が挙げられ、更に好ましくはメチル基、エチル基、プロピル基、イソプロピル基、ｔｅｒｔ−ブチル基、フェノキシエチル基、ベンジル基、フェニルエチル基、Ｎ−ブチルアミノスルホニルプロピル基、Ｎ−ブチルアミノカルボニルメチル基、Ｎ，Ｎ−ジブチルアミノスルホニルプロピル基、エトキシエトキシエチル基が挙げられ、特に好ましくはメチル基、エチル基、プロピル基、ｔｅｒｔ−ブチル基、２−エチルヘキシル基、フェノキシエチル基、ベンジル基、フェニルエチル基、４−フェニルブチル基、Ｎ−ブチルアミノスルホニルプロピル基、Ｎ−ブチルアミノカルボニルメチル基、Ｎ，Ｎ−ジブチルアミノスルホニルプロピル基、エトキシエトキシエチル基が挙げられる。
【０１００】
上記一般式（２）〜（６）中の、置換基を有してもよいアルコキシ基の好適な例を示す。
置換基を有してもよいアルコキシ基としては、例えば、メトキシ基、エトキシ基、１−ブトキシ基、２−ブトキシ基、プロポキシ基、イソプロポキシ基、ｔ−ブトキシ基、ドデシルオキシ基、また、シクロアルキルオキシ基であれば、例えば、シクロペンチルオキシ基、シクロヘキシルオキシ基が挙げられ、特に好ましくは、メトキシ基、エトキシ基、１−ブトキシ基、イソプロポキシ基、ｔ−ブトキシ基が挙げられる。
【０１０１】
上記一般式（２）〜（６）中の、置換基を有してもよいアリール基の好適な例を示す。
置換基を有してもよいアリール基としては、フェニル基、２−クロロフェニル基、２−メトキシフェニル基、４−ブトキシカルボニルフェニル基、４−Ｎ，Ｎ−ジブチルアミノカルボニルフェニル基、４−Ｎ−ブチルアミノスルホニルフェニル基、４−Ｎ，Ｎ−ジブチルアミノスルホニルフェニル基が挙げられ、更に好ましくはフェニル基、４−ブトキシカルボニルフェニル基、４−Ｎ，Ｎ−ジブチルアミノカルボニルフェニル基、４−Ｎ−ブチルアミノスルホニルフェニル基、４−Ｎ，Ｎ−ジブチルアミノスルホニルフェニル基が挙げられ、特に好ましくはフェニル基、４−ブトキシカルボニルフェニル基、４−Ｎ，Ｎ−ジブチルアミノカルボニルフェニル基、４−Ｎ，Ｎ−ジブチルアミノスルホニルフェニル基が挙げられる。
【０１０２】
上記一般式（２）〜（６）中の、置換基を有してもよいアルキルアミノ基の好適な例を示す。
置換基を有してもよいアルキルアミノ基としては、例えば、メチルアミノ基、エチルアミノ基、ブチルアミノ基、テトラデシルアミノ基、２−エチルへキシルアミノ基、シクロヘキシルアミノ基が挙げられ、特に好ましくは、エチルアミノ基、ブチルアミノ基、２−エチルへキシルアミノ基が挙げられる。
【０１０３】
上記一般式（２）〜（６）中の、置換基を有してもよいジアルキルアミノ基の好適な例を示す。
置換基を有してもよいジアルキルアミノ基としては、Ｎ，Ｎ−ジメチルアミノ基、Ｎ，Ｎ−ジブチルアミノ基、Ｎ，Ｎ−ジオクチルアミノ基、Ｎ，Ｎ−ジ（２−エチルヘキシル）アミノ基、Ｎ−メチル−Ｎ−ベンジルアミノ基、Ｎ，Ｎ−ジ（２−エトキシエチル）アミノ基、Ｎ．Ｎ−ジ（２−ヒドロキシエチル）アミノ基が挙げられる。
【０１０４】
上記一般式（２）〜（６）中の、置換基を有してもよいアリールアミノ基の好適な例を示す。
置換基を有してもよいアリールアミノ基としては、例えば、アニリノ基、２−メチルアニリノ基、２−エチルアニリノ基、２−イソプロピルアニリノ基、２，６−ジメチルアニリノ基、２，４，６−トリメチルアニリノ基、３−メチルアニリノ基、４−メチルアニリノ基、２−メトキシアニリノ基が挙げられ、特に好ましくはアニリノ基、２−メチルアニリノ基、２，６−ジメチルアニリノ基が挙げられる。
【０１０５】
上記一般式（２）〜（６）中の、置換基を有してもよいジアリールアミノ基の好適な例を示す。
置換基を有してもよいジアリールアミノ基としては、Ｎ，Ｎ−ジフェニルアミノ基、Ｎ，Ｎ−ジ（４−メトキシフェニル）アミノ基、Ｎ，Ｎ−ジ（４−アシルフェニル）アミノ基が挙げられる。
【０１０６】
上記一般式（２）〜（６）中の、置換基を有してもよいアルキルアリールアミノ基の好適な例を示す。
置換基を有してもよいアルキルアリールアミノ基としては、Ｎ−メチル−Ｎ−フェニルアミノ基、Ｎ−ベンジル−Ｎ−フェニルアミノ基、Ｎ−メチル−Ｎ−（４−メトキシフェニル）アミノ基が挙げられる。
【０１０７】
上記一般式（２）〜（６）中の、置換基を有してもよいアルキルカルボニル基の好適な例を示す。
置換基を有してもよいアルキルカルボニル基としては、アセチル基、プロピルカルボニル基、ヘプチル−３−カルボニル基、２−エチルヘキシルオキシメチルカルボニル基、フェノキシメチルカルボニル基、２−エチルヘキシルオキシカルボニルメチルカルボニル基が挙げられる。
【０１０８】
上記一般式（２）〜（６）中の、置換基を有してもよいアリールカルボニル基の好適な例を示す。
置換基を有してもよいアリールカルボニル基としては、ベンゾイル基、４−メトキシベンゾイル基、４−エトキシカルボニルベンゾイル基が挙げられる。
【０１０９】
上記一般式（２）〜（６）中の、置換基を有してもよいアルキルスルホニル基の好適な例を示す。
置換基を有してもよいアルキルスルホニル基としては、メタンスルホニル基、ブタンスルホニル基、オクタンスルホニル基、ドデシルスルホニル基、ベンジルスルホニル基、フェノキシプロピルスルホニル基が挙げられる。
【０１１０】
上記一般式（２）〜（６）中の、置換基を有してもよいアリールスルホニル基の好適な例を示す。
置換基を有してもよいアリールスルホニル基としては、フェニルスルホニル基、４−メチルフェニルスルホニル基、２−メトキシフェニルスルホニル基、４−エトキシカルボニルフェニルスルホニル基が挙げられる。
【０１１１】
上記一般式（２）〜（６）中の、置換基を有してもよいアルキルスルホニルアミノ基の好適な例を示す。
置換基を有してもよいアルキルスルホニルアミノ基としては、メチルスルホニルアミノ基、ブチルスルホニルアミノ基、ヒドロキシプロピルスルホニルアミノ基、２−エチルヘキシルスルホニルアミノ基、ｎ−オクチルスルホニルアミノ基、フェノキシエチルスルホニルアミノ基、アリルスルホニルアミノ基が挙げられる。
【０１１２】
上記一般式（２）〜（６）中の、置換基を有してもよいビニルスルホニルアミノ基としては、ビニルスルホニルアミノ基、１−メチルビニルスルホニルアミノ基が挙げられる。
【０１１３】
上記一般式（２）〜（６）中の、置換基を有してもよいアリールスルホニルアミノ基としては、フェニルスルホニルアミノ基、ｐ−メトキシフェニルスルホニルアミノ基、ｐ−エトキシカルボニルスルホニルアミノ基等が挙げられる。
【０１１４】
上記一般式（２）〜（６）中の、置換基を有してもよいアルキルカルボニルアミノ基としては、メチルカルボニルアミノ基、２−エチルヘキサノイルアミノ基、ｎ−ヘプチルカルボニルアミノ基、エトキシエトキシメチルカルボニルアミノ基等が挙げられる。
【０１１５】
上記一般式（２）〜（６）中の、置換基を有してもよいアリールカルボニルアミノ基としては、ベンゾイルアミノ基、２−メトキシベンゾイルアミノ基、４−ビニルベンゾイルアミノ基等が挙げられる。
【０１１６】
前記一般式（１）におけるＲ１は、下記一般式（７）で表されることが更に好ましい。
【０１１７】
【化７】
2015069142.tif 000009
【０１１８】
一般式（７）中、Ｒ８、Ｒ９は、それぞれ独立に、置換基を有してもよいアルキル基、置換基を有してもよいアリール基を表す。Ｒ３１は、置換基を表す。ｃ１は０〜４の整数を表す。
【０１１９】
Ｒ３１は、一般式（２）におけるＲ３と同義であり、好ましい範囲も同様である。ｃ１は、一般式（２）におけるｃと同義であり、好ましい範囲も同様である。
Ｒ８及びＲ９は、それぞれ独立に、置換基を有してもよいアルキル基、置換基を有してもよいアリール基を表す。置換基を有してもよいアルキル基、置換基を有してもよいアリール基は、一般式（５）のＲ５における置換基を有してもよいアルキル基、置換基を有してもよいアリール基とそれぞれ同義であり、好ましい範囲も同様である。
【０１２０】
一般式（７）で表される化合物は、一般式（９）で表される化合物であることが特に好ましい。
【０１２１】
【化８】
2015069142.tif 000010
【０１２２】
一般式（９）中、Ｒ８１、Ｒ９１は、それぞれ独立に、置換基を有してもよいアルキル基、置換基を有してもよいアリール基を表す。
【０１２３】
Ｒ８１及びＲ９１は、それぞれ独立に、置換基を有してもよいアルキル基、置換基を有してもよいアリール基を表す。置換基を有してもよいアルキル基、置換基を有してもよいアリール基としては、一般式（７）のＲ８及びＲ９における置換基を有してもよいアルキル基、置換基を有してもよいアリール基と同義であり、好ましい範囲も同様である。
置換基を有してもよいアルキル基としては、炭素数１〜１２の置換基を有していてもよいアルキル基が好ましく、炭素数１〜８の置換基を有していてもよいアルキル基がより好ましく、炭素数１〜６の置換基を有していてもよいアルキル基が更に好ましい。置換基の例としては、後述の置換基Ｔが例示される。置換基を有していてもよいアルキル基としては、メチル基、エチル基、プロピル基、イソプロピル基、ｔｅｒｔ−ブチル基、ペンチル基、ヘキシル基、ヘプチル基、オクチル基、２−エチルヘキシル基、シクロプロピル基、シクロプチル基、シクロペンチル基、シクロヘキシル基、２−エチルヘキシル基などが挙げられる。
【０１２４】
以下に、置換基Ｔの例を示す。
ハロゲン原子（好ましくは塩素原子、臭素原子）、アルキル基（好ましくは炭素数１〜２４の、直鎖、分岐鎖、又は環状のアルキル基で、例えば、メチル基、エチル基、プロピル基、イソプロピル基、ブチル基、ｔｅｒｔ−ブチル基、ペンチル基、ヘキシル基、ヘプチル基、オクチル基、２−エチルヘキシル基、ドデシル基、ヘキサデシル基、シクロプロピル基、シクロペンチル基、シクロヘキシル基、１−ノルボルニル基、１−アダマンチル基）、アルケニル基（好ましくは炭素数２〜１８のアルケニル基で、例えば、ビニル基、アリル基、３−ブテン−１−イル基）、アリール基（好ましくは炭素数６〜２４のアリール基で、例えば、フェニル基、ナフチル基）、ヘテロ環基（好ましくは炭素数１〜１８のヘテロ環基で、例えば、２−チエニル基、４−ピリジル基、２−フリル基、２−ピリミジニル基、１−ピリジル基、２−ベンゾチアゾリル基、１−イミダゾリル基、１−ピラゾリル基、ベンゾトリアゾール−１−イル基）、シリル基（好ましくは炭素数３〜１８のシリル基で、例えば、トリメチルシリル基、トリエチルシリル基、トリブチルシリル基、ｔｅｒｔ−ブチルジメチルシリル基、ｔｅｒｔ−ヘキシルジメチルシリル基）、ヒドロキシル基、シアノ基、ニトロ基、アルコキシ基（好ましくは炭素数１〜２４のアルコキシ基で、例えば、メトキシ基、エトキシ基、１−ブトキシ基、２−ブトキシ基、イソプロポキシ基、ｔｅｒｔ−ブトキシ基、ドデシルオキシ基、また、シクロアルキルオキシ基であれば、例えば、シクロペンチルオキシ基、シクロヘキシルオキシ基）、アリールオキシ基（好ましくは炭素数６〜２４のアリールオキシ基で、例えば、フェノキシ基、１−ナフトキシ基）、ヘテロ環オキシ基（好ましくは炭素数１〜１８のヘテロ環オキシ基で、例えば、１−フェニルテトラゾール−５−オキシ基、２−テトラヒドロピラニルオキシ基）、シリルオキシ基（好ましくは炭素数１〜１８のシリルオキシ基で、例えば、トリメチルシリルオキシ基、ｔｅｒｔ−ブチルジメチルシリルオキシ基、ジフェニルメチルシリルオキシ基）、アシルオキシ基（好ましくは炭素数２〜２４のアシルオキシ基で、例えば、アセトキシ基、ピバロイルオキシ基、２−エチルヘキサノイルオキシ基、２−メチルプロパノイルオキシ基、オクタノイルオキシ基、ブタノイルオキシ基、２−メチルブタノイルオキシ基、ベンゾイルオキシ基、ドデカノイルオキシ基）、アルコキシカルボニルオキシ基（好ましくは炭素数２〜２４のアルコキシカルボニルオキシ基で、例えば、エトキシカルボニルオキシ基、ｔｅｒｔ−ブトキシカルボニルオキシ基、また、シクロアルキルオキシカルボニルオキシ基であれば、例えば、シクロヘキシルオキシカルボニルオキシ基）、
【０１２５】
アリールオキシカルボニルオキシ基（好ましくは炭素数７〜２４のアリールオキシカルボニルオキシ基で、例えば、フェノキシカルボニルオキシ基）、カルバモイルオキシ基（好ましくは炭素数１〜２４のカルバモイルオキシ基で、例えば、Ｎ，Ｎ−ジメチルカルバモイルオキシ基、Ｎ−ブチルカルバモイルオキシ基、Ｎ−フェニルカルバモイルオキシ基、Ｎ−エチル−Ｎ−フェニルカルバモイルオキシ基）、スルファモイルオキシ基（好ましくは炭素数１〜２４のスルファモイルオキシ基で、例えば、Ｎ，Ｎ−ジエチルスルファモイルオキシ基、Ｎ−プロピルスルファモイルオキシ基）、アルキルスルホニルオキシ基（好ましくは炭素数１〜２４のアルキルスルホニルオキシ基で、例えば、メチルスルホニルオキシ基、ヘキサデシルスルホニルオキシ基、シクロヘキシルスルホニルオキシ基）、アリールスルホニルオキシ基（好ましくは炭素数６〜２４のアリールスルホニルオキシ基で、例えば、フェニルスルホニルオキシ基）、アシル基（好ましくは炭素数１〜２４のアシル基で、例えば、ホルミル基、アセチル基、ピバロイル基、ベンゾイル基、テトラデカノイル基、シクロヘキサノイル基）、アルコキシカルボニル基（好ましくは炭素数２〜２４のアルコキシカルボニル基で、例えば、メトキシカルボニル基、エトキシカルボニル基、オクタデシルオキシカルボニル基、シクロヘキシルオキシカルボニル基、２，６−ジ−ｔｅｒｔ−ブチル−４−メチルシクロヘキシルオキシカルボニル基）、アリールオキシカルボニル基（好ましくは炭素数７〜２４のアリールオキシカルボニル基で、例えば、フェノキシカルボニル基）、カルバモイル基（好ましくは炭素数１〜２４のカルバモイル基で、例えば、カルバモイル基、Ｎ，Ｎ−ジエチルカルバモイル基、Ｎ−エチル−Ｎ−オクチルカルバモイル基、Ｎ，Ｎ−ジブチルカルバモイル基、Ｎ−プロピルカルバモイル基、Ｎ−フェニルカルバモイル基、Ｎ−メチルＮ−フェニルカルバモイル基、Ｎ，Ｎ−ジシクロへキシルカルバモイル基）、アミノ基（好ましくは炭素数２４以下のアミノ基で、例えば、アミノ基、メチルアミノ基、Ｎ，Ｎ−ジブチルアミノ基、テトラデシルアミノ基、２−エチルへキシルアミノ基、シクロヘキシルアミノ基）、アニリノ基（好ましくは６〜２４のアニリノ基で、例えば、アニリノ基、Ｎ−メチルアニリノ基）、ヘテロ環アミノ基（好ましくは１〜１８のヘテロ環アミノ基で、例えば、４−ピリジルアミノ基）、カルボンアミド基（好ましくは２〜２４のカルボンアミド基で、例えば、アセトアミド基、ベンズアミド基、テトラデカンアミド基、ピバロイルアミド基、シクロヘキサンアミド基）、ウレイド基（好ましくは炭素数１〜２４のウレイド基で、例えば、ウレイド基、Ｎ，Ｎ−ジメチルウレイド基、Ｎ−フェニルウレイド基）、イミド基（好ましくは炭素数２４以下のイミド基で、例えば、Ｎ−スクシンイミド基、Ｎ−フタルイミド基）、アルコキシカルボニルアミノ基（好ましくは炭素数２〜２４のアルコキシカルボニルアミノ基で、例えば、メトキシカルボニルアミノ基、エトキシカルボニルアミノ基、ｔｅｒｔ−ブトキシカルボニルアミノ基、オクタデシルオキシカルボニルアミノ基、シクロヘキシルオキシカルボニルアミノ基）、
【０１２６】
アリールオキシカルボニルアミノ基（好ましくは炭素数７〜２４のアリールオキシカルボニルアミノ基で、例えば、フェノキシカルボニルアミノ基）、スルホンアミド基（好ましくは炭素数１〜２４のスルホンアミド基で、例えば、メタンスルホンアミド基、ブタンスルホンアミド基、ベンゼンスルホンアミド基、ヘキサデカンスルホンアミド基、シクロヘキサンスルホンアミド基）、スルファモイルアミノ基（好ましくは炭素数１〜２４のスルファモイルアミノ基で、例えば、Ｎ、Ｎ−ジプロピルスルファモイルアミノ基、Ｎ−エチル−Ｎ−ドデシルスルファモイルアミノ基）、アゾ基（好ましくは炭素数１〜２４のアゾ基で、例えば、フェニルアゾ基、３−ピラゾリルアゾ基）、アルキルチオ基（好ましくは炭素数１〜２４のアルキルチオ基で、例えば、メチルチオ基、エチルチオ基、オクチルチオ基、シクロヘキシルチオ基）、アリールチオ基（好ましくは炭素数６〜２４のアリールチオ基で、例えば、フェニルチオ基）、ヘテロ環チオ基（好ましくは炭素数１〜１８のヘテロ環チオ基で、例えば、２−ベンゾチアゾリルチオ基、２−ピリジルチオ基、１−フェニルテトラゾリルチオ基）、アルキルスルフィニル基（好ましくは炭素数１〜２４のアルキルスルフィニル基で、例えば、ドデカンスルフィニル基）、アリールスルフィニル基（好ましくは炭素数６〜２４のアリールスルフィニル基で、例えば、フェニルスルフィニル基）、アルキルスルホニル基（好ましくは炭素数１〜２４のアルキルスルホニル基で、例えば、メチルスルホニル基、エチルスルホニル基、プロピルスルホニル基、ブチルスルホニル基、イソプロピルスルホニル基、２−エチルヘキシルスルホニル基、ヘキサデシルスルホニル基、オクチルスルホニル基、シクロヘキシルスルホニル基）、アリールスルホニル基（好ましくは炭素数６〜２４のアリールスルホニル基で、例えば、フェニルスルホニル基、１−ナフチルスルホニル基）、スルファモイル基（好ましくは炭素数２４以下のスルファモイル基で、例えば、スルファモイル基、Ｎ，Ｎ−ジプロピルスルファモイル基、Ｎ−エチル−Ｎ−ドデシルスルファモイル基、Ｎ−エチル−Ｎ−フェニルスルファモイル基、Ｎ−シクロヘキシルスルファモイル基）、スルホ基、ホスホニル基（好ましくは炭素数１〜２４のホスホニル基で、例えば、フェノキシホスホニル基、オクチルオキシホスホニル基、フェニルホスホニル基）、ホスフィノイルアミノ基（好ましくは炭素数１〜２４のホスフィノイルアミノ基で、例えば、ジエトキシホスフィノイルアミノ基、ジオクチルオキシホスフィノイルアミノ基）を表す。
【０１２７】
また、置換基Ｔは、特にアルカリ性現像液に対する現像性を向上させる目的で、アルカリ性水溶液可溶化部、例えば、カルボン酸基、スルホン酸基、リン酸基、スルホンイミド基、フェノール性水酸基、アセトアセタミド基、アセト酢酸エステル基等の置換基及び、それらの基が置換されるアルキル基、アルキルオキシ基、アルキルチオ基、アリールオキシ基、アリールチオ基、アルキルスルホニル基、アリールスルホニル基等の置換基が好ましく用いられる。
【０１２８】
上述した置換基Ｔが更に置換可能な基である場合には、上述した各基のいずれかによって更に置換されていてもよい。なお、２個以上の置換基を有している場合には、それらの置換基は同一であっても異なっていてもよい。ただし、本発明における置換基は、１分子あたりの質量が、５００以下であることが好ましい。
【０１２９】
本発明における一般式（１）で表されるフタロシアニン化合物は、下記一般式（１’）で表されるフタロシアニン化合物であることが好ましい。
【０１３０】
【化９】
2015069142.tif 000011
【０１３１】
一般式（１’）中、複数存在するＸＡは塩素原子を表し、複数存在するＲＢは、下記一般式（２’）で表される基を表し、複数存在するＲＡは、それぞれ独立に、水素原子又はフェノキシ基を表す。Ｑは、Ｃｕ又はＺｎを表す。複数のｅは、それぞれ独立に、０〜４の整数を表し、複数のｍは、それぞれ独立に、０〜４の整数を表し、複数のｓは、それぞれ独立に、０〜４の整数を表す。但し、複数のｅの少なくとも１つは、１以上であり、複数のｍの少なくとも１つは１以上である。複数のｅと複数のｍと複数のｓの総和は１６である。
【０１３２】
【化１０】
2015069142.tif 000012
【０１３３】
一般式（２’）中、ＲＣは、下記一般式（４’）〜一般式（６’）からなる群から選ばれる１種の１価の置換基を表し、ＲＤはメチル基又はメトキシ基を表す。ｆは１〜５の整数を表し、ｇは０又は１を表す。ｆとｇとの合計は５を超えることはない。ＹＡは−Ｏ−を表す。
【０１３４】
【化１１】
2015069142.tif 000013
【０１３５】
一般式（４’）中、ＲＥは水素原子、総炭素数１〜２０のアルキル基、総炭素数６〜２０のアリール基、総炭素数２〜２０のジアルキルアミノ基、総炭素数１２〜２０のジアリールアミノ基、又は総炭素数７〜２０アルキルアリールアミノ基を表す。一般式（５’）中、ｈは２であり、ＲＦは、炭素数２〜２０のジアルキルアミノ基、炭素数１２〜２０のジアリールアミノ基、又は炭素数７〜２０アルキルアリールアミノ基を表す。一般式（６’）中、ＲＧは、炭素数２〜２０のアルキルカルボニル基、炭素数７〜２０のアリールカルボニル基、炭素数１〜２０のアルキルスルホニル基、又は炭素数６〜２０のアリールスルホニル基を表す。ＲＨは、メチル基を表す。
【０１３６】
上記一般式（１’）中における各置換基、各数値等の好ましい範囲は、上記一般式（１）における各置換基、各数値の好ましい範囲と同じである。
【０１３７】
一般式（１）で表されるフタロシアニン化合物の分子量は、好ましくは１５００〜３５００であり、より好ましくは１７５０〜２５００である。
【０１３８】
一般式（１）で表されるフタロシアニン化合物は、「機能性色素としてのフタロシアニン  株式会社アイピーシー社発行」、及び「フタロシアニン−化学と機能−  株式会社アイピーシー社発行」等に記載の方法に従って合成することができる。
【０１３９】
一般式（１）で表されるフタロシアニン化合物は、置換されてもいてもよいフタロニトリルを金属源存在下で縮合環化させることにより合成できる。その際、複数のフタロニトリルを混合することにより、種々の置換基が導入されたフタロシアニン化合物を合成することができる。単一のフタロニトリルを原料として用いた場合でも、最大で４種の環化異性体が存在する。
フタロシアニン化合物の原料としては、フタロニトリルは製造時高温を必要としない等の点で好ましいが、特に限定されることはなく、一般的にフタロシアニンの原料となることが知られている原料、例えば、それぞれ置換されてもよいフタル酸、フタル酸無水物、フタルイミドを用いることにより、種々の置換基が導入されたフタロシアニン化合物を合成することができる。
【０１４０】
一般式（１）で表されるフタロシアニン化合物は、対応するフタロニトリルを（必要により金属塩と共に）強有機塩基である１，８−ジアザビシクロ［５，４，０］−７−ウンデセン等の存在下、アルコール系溶媒中で反応させることによって合成することができる。
【０１４１】
以下、一般式（１）で表されるフタロシアニン化合物の例示化合物を示す。
但し、本発明はこれらの例示化合物に限定されるものではない。
下記例示化合物において、Ｍ、Ｒ１、Ｘ、及びＲは、それぞれ一般式（１）におけるＭ、Ｒ１、Ｘ、及びＲを表す。
また、下記例示化合物において、ａ、ｎ、及びｒは、それぞれ、一般式（１）における、複数のａの総和、複数のｎの総和、及び複数のｒの総和を表す。
また、下記例示化合物において、Ｙ及びＡｒは、それぞれＲ１が表す一般式（２）及び一般式（３）におけるＹ及び芳香族の置換基である。
また、下記例示化合物において、Ｍｅはメチル基、Ｅｔはエチル基、Ｂｕはブチル基、Ｐｈはフェニル基、シクロ−Ｃ６Ｈ１１はシクロヘキシル基をそれぞれ表す。
また、下記例示化合物において、Ａｒ−１〜Ａｒ−５１、Ｑ−１〜Ｑ−１０は、それぞれ後述の置換基を表す。これらの置換基において、・は結合位置を表す。
【０１４２】
【化１２】
2015069142.tif 000014
【０１４３】
【化１３】
2015069142.tif 000015
【０１４４】
【化１４】
2015069142.tif 000016
【０１４５】
【化１５】
2015069142.tif 000017
【０１４６】
【化１６】
2015069142.tif 000018
【０１４７】
【化１７】
2015069142.tif 000019
【０１４８】
【化１８】
2015069142.tif 000020
【０１４９】
続いて、上述した例示化合物の合成例を示す。
なお、下記合成例において「部」は「質量部」を表す。
【０１５０】
（例示化合物Ａ−１の合成）
ｐ−ヒドロキシ安息香酸メチル（２０部）、ジブチルアミン（３０部）の混合溶液を、１２０℃で５時間反応させた。反応液を酢酸エチル（２００部）、１Ｎ塩酸（２００部）で抽出し、有機層を分離、濃縮後、シリカゲルクロマトグラフィーにより精製することにより、４−ジブチルアミノカルボニルフェノールを３０部得た。
次いで、得られた置換フェノール（２５部）、テトラクロロフタロニトリル（２７部）、炭酸カリウム（２０部）、Ｎ−メチルピロリドン（２００部）の混合溶液を、６０℃で３時間反応させた。反応液に、酢酸エチル、１Ｎ塩酸水溶液で分液操作をおこなった。有機層を濃縮後、シリカゲルクロマトグラフィーにより精製し、４−ジブチルアミノカルボニルフェノキシトリクロロフタロニトリルを３５部得た。なお、４−ジブチルアミノカルボニルフェノールの置換位置は、３位及び４位の混合物である。
得られた置換フタロニトリル（２０部）、塩化亜鉛（８部）、ジメチルアミノエタノール（４００部）の反応液を１２０℃で６時間反応させた。反応液を酢酸エチルと１Ｎ塩酸で抽出操作を行い、有機層を分離、濃縮後、シリカゲルクロマトグラフィーにより精製することにより、例示化合物Ａ−１を１４部得た。
得られた化合物のクロロホルム中での最大吸収波長は７１０ｎｍであり、モル吸光係数は１２５０００であった。
【０１５１】
（例示化合物Ａ−２〜Ａ−２７、Ａ−３７、Ａ−３９、及びＡ−４０の合成）
例示化合物Ａｒ−２〜Ａｒ−４９に対応する置換フェノール及び置換ナフトールを、文献情報を参考にして合成し、その置換フェノールを用いて、例示化合物Ａ−１の合成と同様の手法により、置換フタロニトリル（置換フェノールのヒドロキシル基の置換位置が３位及び４位の混合物である）を合成し、次いで、亜鉛フタロシアニンを合成した。
【０１５２】
（例示化合物Ａ−２８の合成）
例示化合物Ａ−１の合成に記載の方法で合成した４−ジブチルアミノカルボニルフェノキシトリクロロフタロニトリル(９．６部)、フタロニトリル（２．５部）、塩化亜鉛（４部）、ジメチルアミノエタノール（１００部）の反応液を１２０℃で６時間反応させ、取出し、精製することにより、例示化合物Ａ−２８を８部得た。
【０１５３】
（例示化合物Ａ−２９の合成）
４−ジブチルアミノスルホニルフェノキシトリクロロフタロニトリル(１０．２部（置換フェノールのヒドロキシル基の置換位置が３位及び４位の混合物である）)、フタロニトリル(２．５部)、酢酸銅（３．０部）、安息香酸アンモニウム（６．０部）、１−メトキシ−２−プロパノール（１００部）の反応液を１２０℃で６時間反応させ、取出し、精製することにより、例示化合物Ａ−２９を７部得た。
【０１５４】
（例示化合物Ａ−３０の合成）
フタロニトリルの代わりに３−フェノキシフタロニトリル（４．４部）用いた以外は、例示化合物Ａ−２９の合成と同様の手法で、例示化合物Ａ−３０を合成した。
【０１５５】
（例示化合物Ａ−３１の合成）
４−ジブチルアミノカルボニルフェノール（２５部）、テトラクロロフタロニトリル（１３．５部）、炭酸カリウム（２０部）、Ｎ−メチルピロリドン（２００部）の混合溶液を、９０℃で６時間反応させた。反応液に、酢酸エチル、１Ｎ塩酸水溶液で分液操作をおこなった。有機層を濃縮後、シリカゲルクロマトグラフィーにより精製し、ビス（４−ジブチルアミノカルボニルフェノキシ）ジクロロフタロニトリルを２０部得た。なお、４−ジブチルアミノカルボニルフェノールの置換数は２であり、置換位置は３位及び４位、５位の混合物である。
得られたビス（４−ジブチルアミノカルボニルフェノキシ）ジクロロフタロニトリルと４−ジブチルアミノカルボニルフェノキシトリクロロフタロニトリルとを１対３のモル比で用いた以外は、例示化合物Ａ−１の合成と同様の手法で亜鉛フタロシアニンを合成し、例示化合物Ａ−３１を得た。
【０１５６】
（例示化合物Ａ−３２の合成）
４−ジブチルアミノスルホニルフェノキシトリクロロフタロニトリル（置換フェノールのヒドロキシル基の置換位置が３位及び４位の混合物である）とフタロニトリルとを３対１のモル比で用いた以外は、例示化合物Ａ−２８の合成と同様の手法で亜鉛フタロシアニンを合成し、例示化合物Ａ−３２を得た。
【０１５７】
（例示化合物Ａ−３３の合成）
４−（ジ（エトキシエチル）アミノカルボニル）フェノキシトリクロロフタロニトリル（置換フェノールのヒドロキシル基の置換位置が３位及び４位の混合物である）と４−ジブチルアミノスルホニルフェノキシトリクロロフタロニトリルを１対１のモル比で用いた以外は、例示化合物Ａ−１の合成と同様の手法で例示化合物Ａ−３３を合成した。
【０１５８】
（例示化合物Ａ−３４の合成）
２−ジ（エトキシエチル）アミノカルボニルチオフェノールとテトラクロロフタロニトリルを用いて、２−ジ（エトキシエチル）アミノカルボニルチオフェノキシトリクロロフタロニトリル合成し、次いで、クロロホルム溶媒中でメタクロロ過安息香酸を用いて、２−ジ（エトキシエチル）アミノカルボニルフェニルスルホニルトリクロロフタロニトリルを合成した。得られた置換フタロニトリルを用いて、例示化合物Ａ−１の合成と同様の手法で例示化合物Ａ−３４を合成した。
【０１５９】
（例示化合物Ａ−３５の合成）
２−ジ（エトキシエチル）アミノカルボニルチオフェノキシトリクロロフタロニトリルを用いて、酢酸銅、安息香酸アンモニウム、１−メトキシ−２−プロパノールで反応させることにより、例示化合物Ａ−３５を得た。
【０１６０】
（例示化合物Ａ−３６の合成）
４−ジブチルアミノスルホニルアニリンを用いて例示化合物Ａ−１の合成と同様の手法により、４−ジブチルアミノスルホニルアミノトリクロロフタロニトリルを合成し、４−ジブチルアミノスルホニルアミノトリクロロフタロニトリルとフタロニトリルとをモル比３対１で用いて、酢酸銅、安息香酸アンモニウム、１−メトキシ−２−プロパノールで反応させることにより、例示化合物Ａ−３６を得た。
【０１６１】
（例示化合物Ａ−３７の合成）
６−ジ（エトキシエチル）アミノスルホニル−２−ナフトールを用いて、例示化合物Ａ−１の合成と同様の手法により、置換トリクロロフタロニトリルを合成し、次いで、亜鉛フタロシアニンを合成することにより例示化合物Ａ−３７を得た。
【０１６２】
（例示化合物Ａ−３８の合成）
４−ジブチルアミノスルホニルフェノキシトリクロロフタロニトリル、フェノキシトリクロロフタロニトリル、及び３−フェノキシフタロニトリルをモル比で１対１対２となるように混合し、例示化合物Ａ−１の合成と同様の手法で例示化合物Ａ−３８を得た。
【０１６３】
（例示化合物Ａ−４１の合成）
４−ジブチルアミノカルボニルフェノキシトリクロロフタロニトリル及びフェノキシトリクロロフタロニトリルをモル比で３対１となるように混合し、例示化合物Ａ−１の合成と同様の手法で例示化合物Ａ−４１を得た。
【０１６４】
（例示化合物Ａ−４２の合成）
４−ジブチルアミノスルホニルアニリンを用いて例示化合物Ａ−１の合成と同様の手法により、４−ジブチルアミノスルホニルアミノトリクロロフタロニトリルを合成し、これを、酢酸銅、安息香酸アンモニウム、１−メトキシ−２−プロパノールで反応させることにより、例示化合物Ａ−４２を得た。
【０１６５】
（例示化合物Ａ−４３、Ａ−４４の合成）
例示化合物Ａ−４３、Ａ−４４に対応する置換フェノールを、文献情報を参考にして合成し、その置換フェノールを用いて、例示化合物Ａ−１の合成と同様の手法により、置換フタロニトリル（置換フェノールのヒドロキシル基の置換位置が３位及び４位の混合物である）を合成し、次いで、亜鉛フタロシアニンを合成した。
【０１６６】
（例示化合物Ａ−４５の合成）
４−ジブチルアミノスルホニルフェノキシトリクロロフタロニトリル(１０．２部（置換フェノールのヒドロキシル基の置換位置が３位及び４位の混合物である）)、テトラクロロフタロニトリル（１．７７部）、ヨウ化亜鉛（２．５部）、ベンゾニトリル（３０部）の反応液を１３５℃で４８時間反応させた。反応液を酢酸エチルと１Ｎ塩酸で抽出操作を行い、有機層を分離、濃縮後、シリカゲルクロマトグラフィーにより精製することにより、例示化合物Ａ−４５を１０．３部得た。
【０１６７】
（例示化合物Ａ−４６の合成）
テトラクロロフタロニトリルの代わりにフタロニトリル（０．８５部）を用いた以外は、例示化合物Ａ−４５と同様の手法で、例示化合物Ａ−４６を合成した。
【０１６８】
（例示化合物Ａ−４７の合成）
４−｛ビス（メトキシエチル）アミノスルホニル｝フェノキシトリクロロフタロニトリル(１３．８３部（置換フェノールのヒドロキシル基の置換位置が３位及び４位の混合物である）)、ヨウ化亜鉛（２．５部）、ベンゾニトリル（３０部）の反応液を１３５℃で４８時間反応させた。反応液を酢酸エチルと１Ｎ塩酸で抽出操作を行い、有機層を分離、濃縮後、シリカゲルクロマトグラフィーにより精製することにより、例示化合物Ａ−４７を９．８部得た。
【０１６９】
（例示化合物Ａ−４８〜Ａ−７６の合成）
例示化合物Ａ−４８〜Ａ−７６に対応する置換フェノールを、文献情報を参考にして合成し、その置換フェノールを用いて、例示化合物Ａ−１の合成と同様の手法により、置換フタロニトリルを合成した（置換フェノールのヒドロキシル基の置換位置が３位及び４位の混合物である）。
次いで、一般式（１）における「ａ」が３である亜鉛フタロシアニンを合成する際には例示化合物Ａ−４６と同様の手法で、一般式（１）における「ａ」が４である亜鉛フタロシアニンを合成する際には例示化合物Ａ−４７と同様の手法で合成した。
【０１７０】
（例示化合物Ａ−７７の合成）
塩化チオニル（４９部）にヒドロキシベンゼンスルホン酸ナトリウム（２０部）を分割添加し、更にジメチルホルムアミド（１．４部）を滴下後、２時間加熱還流させた。反応液を、氷水に晶析した後、酢酸エチルで抽出し、有機層を分離、濃縮することにより、ヒドロキシベンゼンスルホニルクロリドを１９．７部得た。
続いて、２−（エチルアミノ）エタノール（９部）を溶かしたＮ−メチルピロリドン（５０部）溶液に、ヒドロキシベンゼンスルホニルクロリド（１９．２部）を氷浴下で滴下した後、５０度で２時間攪拌した。反応液に水を添加した後、酢酸エチル、１Ｎ塩酸水溶液で分液操作をおこなった。有機層を濃縮後、３０％水酸化ナトリウム水溶液を２００ｍｌ加え、８０℃で５時間加熱攪拌した。反応液を酢酸エチル、１Ｎ塩酸水溶液で分液操作をおこなった。有機層を濃縮後、シリカゲルクロマトグラフィーにより精製し、４−（Ｎ−エチル−Ｎ−ヒドロキシエチルスルファモイル）フェノールを１５．１部得た。
続いて、４−（Ｎ−エチル−Ｎ−ヒドロキシエチルスルファモイル）フェノール（１２．２部）、ピリジン（４．７部）、テトラヒドロフラン（１００部）の混合溶液を０℃に冷やし、アセチルクロリド（４．７部）を滴下して、３時間攪拌した。反応液を酢酸エチル、１Ｎ塩酸水溶液で分液操作をおこなった。有機層を濃縮後、シリカゲルクロマトグラフィーにより精製し、４−（Ｎ−アセチルオキシエチル−Ｎ−エチルスルファモイル）フェノールを１２．５部得た。
次いで、得られた置換フェノール（１４．４部）、テトラクロロフタロニトリル（１３．３部）、炭酸カリウム（８．３部）、Ｎ−メチルピロリドン（１００部）の混合溶液を、６０℃で３時間反応させた。反応液に、酢酸エチル、１Ｎ塩酸水溶液で分液操作をおこなった。有機層を濃縮後、シリカゲルクロマトグラフィーにより精製し、４−（Ｎ−アセチルオキシエチル−Ｎ−エチルスルファモイル）フェノキシトリクロロフタロニトリルを３５部得た。なお、４−（Ｎ−アセチルオキシエチル−Ｎ−エチルスルファモイル）フェノールのヒドロキシル基の置換位置が３位及び４位の混合物である。
得られた置換フタロニトリル（１３．８部）、ヨウ化亜鉛（２．５部）、ベンゾニトリル（３０部）の反応液を１３５℃で４８時間反応させた。反応液を酢酸エチルと１Ｎ塩酸で抽出操作を行い、有機層を分離、濃縮後、シリカゲルクロマトグラフィーにより精製することにより、例示化合物Ａ−７７を８．２部得た。
【０１７１】
（例示化合物Ａ−７８の合成）
例示化合物＜Ａ−７７＞を合成する際に使用した置換フタロニトリル（１０．３部）、テトラクロロフタロニトリル（１．７７部）、ヨウ化亜鉛（２．５部）、ベンゾニトリル（３０部）の反応液を１３５℃で４８時間反応させた。反応液を酢酸エチルと１Ｎ塩酸で抽出操作を行い、有機層を分離、濃縮後、シリカゲルクロマトグラフィーにより精製することにより、例示化合物Ａ−７８を１１．１部得た。
【０１７２】
（例示化合物Ａ−７９〜Ａ−１１２の合成）
例示化合物Ａ−７９〜Ａ−１１２に対応する置換フェノールを、文献情報及び例示化合物Ａ−７７を参考にして合成し、その置換フェノールを用いて、例示化合物Ａ−７７の合成と同様の手法により、置換フタロニトリルを合成した（置換フェノールのヒドロキシル基の置換位置が３位及び４位の混合物である）。
次いで、一般式（１）におけるａが３である亜鉛フタロシアニンを合成する際には例示化合物Ａ−７８の合成と同様の手法で、一般式（１）におけるａが４である亜鉛フタロシアニンを合成する際には例示化合物Ａ−７７の合成と同様の手法で合成した。
【０１７３】
緑色カラーフィルタ中における一般式（１）で表されるフタロシアニン化合物のの含有量としては、緑色カラーフィルタの全質量に対して、１質量％〜８０質量％が好ましく、１質量％〜７０質量％がより好ましく、３質量％〜５０質量％が更に好ましく、１０質量％〜５０質量％が特に好ましい。
この範囲の含有量とすることにより、良好な色濃度が得られ、画素のパターニングが良好になる点で有利である。
【０１７４】
＜イエロー染料＞
緑色カラーフィルタは、一般式（１）で表されるフタロシアニン化合物に加え、イエロー染料を含有することが好ましい。
これにより、緑色カラーフィルタを透過した後の緑色光の輝度及び該緑色光の色純度がより向上する。
イエロー染料としては、緑色カラーフィルタを透過した後の緑色光の輝度をより向上させる観点より、一分子内にピラゾロトリアゾール環を有するメチン染料、一分子内にピリドン環を有するアゾ染料、一分子内にピラゾール環を有するアゾ染料が好ましい。
これらのイエロー染料（メチン染料、アゾ染料）については、例えば、特開２０１１−１６４５６４号公報の記載を適宜参照できる。
【０１７５】
イエロー染料としては、一分子内にピラゾロトリアゾール環を有するメチン染料が好ましく、その中でも、下記一般式（Ｉ）又は下記一般式（II）で表されるイエロー染料が更に好ましい。
緑色カラーフィルタが下記一般式（Ｉ）又は下記一般式（II）で表されるイエロー染料を含有する場合、緑色カラーフィルタは当該イエロー染料を一種のみ含有してもよいし、２種以上を含有してもよい。
【０１７６】
【化１９】
2015069142.tif 000021
【０１７７】
一般式（Ｉ）中、Ｒ１、Ｒ２、Ｒ３及びＲ４は、それぞれ独立に、水素原子、アルキル基、アルコキシ基、アルコキシカルボニル基、カルバモイル基、スルファモイル基、シアノ基、アリール基、又はヘテロアリール基を表し、分子内に複数存在するＲ１及びＲ２は、それぞれ互いに同じでも、異なっていてもよい。
一般式（II）中、Ｒ４、Ｒ５、Ｒ６、Ｒ７、及びＲ８は、それぞれ独立に、水素原子、アルキル基、アルコキシ基、アルコキシカルボニル基、カルバモイル基、スルファモイル基、スルホニルアミノ基、カルボニルアミノ基、シアノ基、アリール基、又はヘテロアリール基を表し、分子内に複数存在するＲ５は互いに同じでも、異なっていてもよい。
【０１７８】
一般式（Ｉ）中、Ｒ１、Ｒ２、Ｒ３及びＲ４は、それぞれ独立に、水素原子、アルキル基、アルコキシ基、アルコキシカルボニル基、カルバモイル基、スルファモイル基、シアノ基、アリール基、又はヘテロアリール基を表し、分子内に複数存在するＲ１及びＲ２は、それぞれ互いに同じでも、異なっていてもよい。
一般式（II）中、Ｒ４、Ｒ５、Ｒ６、Ｒ７、及びＲ８は、それぞれ独立に、水素原子、アルキル基、アルコキシ基、アルコキシカルボニル基、カルバモイル基、スルファモイル基、スルホニルアミノ基、カルボニルアミノ基、シアノ基、アリール基、又はヘテロアリール基を表し、分子内に複数存在するＲ５は互いに同じでも、異なっていてもよい。
【０１７９】
一般式（I）又は一般式（II）において、Ｒ１〜Ｒ８で表されるアルキル基は、さらに１価の置換基を有していてもよく、直鎖状であっても、分岐状であっても、環状であってもよい。アルキル基の総炭素数は、１〜３０であることが好ましく、１〜１６であることが更に好ましい。具体例としては、例えば、メチル基、エチル基、ブチル基、イソプロピル基、ｔ−ブチル基、ヒドロキシエチル基、メトキシエチル基、シアノエチル基、トリフルオロメチル基、３−スルホプロピル基、４−スルホブチル基、シクロヘキシル基等が挙げられる。
【０１８０】
Ｒ１〜Ｒ８で表されるアルコキシ基は、−ＯＲＡ（ＲＡはアルキル基）として表され、ＲＡは、Ｒ１〜Ｒ８で表されるアルキル基と同義であり、具体例も同様である。
Ｒ１〜Ｒ８で表されるアルコキシカルボニル基は、−ＣＯＯＲＡ（ＲＡはアルキル基）として表され、ＲＡは、Ｒ１〜Ｒ８で表されるアルキル基と同義であり、具体例も同様である。
【０１８１】
Ｒ１〜Ｒ８で表されるカルバモイル基は、さらに１価の置換基を有していてもよく、総炭素数１〜３０のカルバモイル基が好ましく、炭素原子数１〜１６のカルバモイル基であることが更に好ましい。具体的には、例えば、メチルカルバモイル基、ジメチルカルバモイル基、フェニルカルバモイル及びＮ−メチル−Ｎ−フェニルカルバモイル基等が挙げられる。
【０１８２】
Ｒ１〜Ｒ８で表されるスルファモイル基は、さらに１価の置換基を有していてもよく、総炭素数０〜３０である態様が好ましく、総炭素数０〜１６である態様が更に好ましい。具体的には、例えば、スルファモイル基、ジメチルスルファモイル基及びジ−（２−ヒドロキシエチル）スルファモイル基等が挙げられる。
【０１８３】
Ｒ１〜Ｒ８で表されるアリール基は、さらに１価の置換基（ヘテロ環基を除く）を有していてもよく、総炭素数は６〜３０のアリール基が好ましく、６〜１６のアリール基が更に好ましい。具体的には、例えば、フェニル基、４−トリル基、４−メトキシフェニル基、２−クロロフェニル基、３−（３−スルホプロピルアミノ）フェニル基、４−スルファモイル基、４−エトキシエチルスルファモイル及び３−ジメチルカルバモイル基等が挙げられる。
【０１８４】
Ｒ１〜Ｒ８で表されるヘテロアリール基は、既述のアリール基に、１価のヘテロ環基が置換した構造である。アリール基に置換し得る１価のヘテロ環基としては、飽和であっても不飽和であってもよく、以下の芳香族ヘテロ環基を含み、環内に窒素原子、イオウ原子、酸素原子等のヘテロ原子のいずれかを含むものが挙げられ、更に置換基を有していてもよく、総炭素数１〜３０のヘテロ環基であることが好ましく、１〜１５のヘテロ環基であることは更に好ましい。具体的には、例えば、２−ピリジル基、２−チエニル基、２−チアゾリル基、２−ベンゾチアゾリル基、２−ベンゾオキサゾリル基及び２−フリル基等が挙げられる。
【０１８５】
なお、Ｒ１〜Ｒ８がさらに含有し得る１価の置換基は、具体的には、ハロゲン原子、脂肪族基、アリール基、ヘテロ環基、シアノ基、カルボキシル基、カルバモイル基、脂肪族オキシカルボニル基、アリールオキシカルボニル基、アシル基、ヒドロキシ基、脂肪族オキシ基、アリールオキシ基、アシルオキシ基、カルバモイルオキシ基、ヘテロ環オキシ基、アミノ基、脂肪族アミノ基、アリールアミノ基、ヘテロ環アミノ基、アシルアミノ基、カルバモイルアミノ基、スルファモイルアミノ基、脂肪族オキシカルボニルアミノ基、アリールオキシカルボニルアミノ基、脂肪族スルホニルアミノ基、アリールスルホニルアミノ基、ニトロ基、脂肪族チオ基、アリールチオ基、脂肪族スルホニル基、アリールスルホニル基、スルファモイル基、スルホ基、イミド基、又はヘテロ環チオ基を表し、脂肪族基、アリール基、ヘテロ環基、シアノ基、カルバモイル基、脂肪族オキシカルボニル基、アリールオキシカルボニル基、アシル基、脂肪族オキシ基、アリールオキシ基、脂肪族アミノ基、アリールアミノ基である。
【０１８６】
一般式（Ｉ）又は一般式（II）で表される化合物の構造としてより好ましい置換基について説明する。
一般式（Ｉ）におけるＲ１、及び、一般式（II）におけるＲ５としては、アルキル基、アリール基、シアノ基が好ましく、アルキル基、及び、アリール基はさらに１価の置換基を有していてもよい。ここで、アルキル基及びアリール基に導入可能な置換基としては、アルコキシ基、チオアルコキシ基、シアノ基、及びハロゲン原子などが挙げられる。
Ｒ１及びＲ５としては、より好ましくはｔ−ブチル基、フェニル基、又はｏ−メチルフェニル基が挙げられる。
【０１８７】
一般式（Ｉ）におけるＲ３は、より好ましくは水素原子であり、一般式（Ｉ）及び一般式（II）におけるＲ４は、好ましくは水素原子、又はメチル基であり、より好ましくは水素原子である。一般式（II）におけるＲ６は、より好ましくは水素原子である。
【０１８８】
一般式（Ｉ）及び一般式（II）におけるＲ２、Ｒ７、及びＲ８は、それぞれ、水素原子、アルキル基、アルコキシ基、アルコキシカルボニル基、カルバモイル基、スルファモイル基、スルホニルアミノ基、カルボニルアミノ基、シアノ基、アリール基、及び、ヘテロアリール基のいずれであってもよいが、その構造中に、置換アルキル基、ＰＥＯ（ポリエチレンオキシ）鎖、ＰＰＯ（ポリプロピレンオキシ）鎖、アンモニウム塩、及び重合性基から選択される部分構造（部分構造Ａ）を有する、アルコキシカルボニル基、カルバモイル基、スルファモイル基、スルホニルアミノ基、又は、カルボニルアミノ基であることが好ましく、より好ましくは部分構造Ａを有するスルホニルアミノ基である。
一般式（Ｉ）で表される化合物において、分子内に複数存在するＲ２は互いに同じでも、異なっていてもよいが、合成適性上は同じであることが好ましい。
【０１８９】
一般式（Ｉ）で表される化合物は下記一般式（IV）で表される化合物であることがより好ましく、また、一般式（II）で表される化合物は下記一般式（Ｖ）で表される化合物であることがより好ましい態様である。
【０１９０】
【化２０】
2015069142.tif 000022
【０１９１】
一般式（IV）中、Ｒ１、Ｒ３及びＲ４は、それぞれ一般式（Ｉ）におけるＲ１、Ｒ３及びＲ４と同義であり、好ましい例も同様である。
Ｒ９及びＲ１１は、それぞれ独立に、アルキル基、アリール基、又はヘテロアリール基を表し、Ｒ１０及びＲ１２は、それぞれ独立に、水素原子、メチル基又はエチル基を表す。
Ｒ１０及びＲ１２としては、それぞれ水、素原子が好ましい。
Ｒ９及びＲ１１としては、それぞれ、置換もしくは非置換のアルキル基であるか、或いは、ＰＥＯ（ポリエチレンオキシ）鎖、ＰＰＯ（ポリプロピレンオキシ）鎖、アンモニウム塩、及び、重合性基から選ばれる部分構造を持つアルキル基、アリール基、又はヘテロアリール基であることが好ましく、より好ましくは炭素数２〜８のアルキル基、または、アルキル鎖上にメタクリル酸基を有する置換アルキル基である。
【０１９２】
【化２１】
2015069142.tif 000023
【０１９３】
一般式（Ｖ）中、Ｒ４、Ｒ５及びＲ６はそれぞれ一般式（II）におけるＲ４、Ｒ５及びＲ６と同義であり、好ましい例も同様である。
Ｒ１３及びＲ１５は、それぞれ独立に、アルキル基、アリール基、又はヘテロアリール基を表し、Ｒ１４及びＲ１６は、それぞれ独立に、水素原子、メチル基又はエチル基を表す。
Ｒ１４及びＲ１６としては、それぞれ水素原子が好ましい。
Ｒ１３及びＲ１５としては、置換アルキル基であるか、或いは、ＰＥＯ（ポリエチレンオキシ）鎖、ＰＰＯ（ポリプロピレンオキシ）鎖、アンモニウム塩、重合性基から選ばれる部分構造を持つアルキル基、アリール基、又はヘテロアリール基であることが好ましく、より好ましくは炭素数２〜８のアルキル基、または、アルキル鎖上にメタクリル酸基を有する置換アルキル基が好ましい。
【０１９４】
一般式（Ｉ）又は一般式（II）で表される化合物の具体例を以下に示すが、一般式（Ｉ）又は一般式（II）で表される化合物は以下の具体例に限定されることはない。
一般式（Ｉ）で表される化合物、及び、その好ましい態様である一般式（IV）で表される化合物の例としては、下記例示化合物（Ｂ−１）〜（Ｂ−９）、及び（Ｂ−１７）が挙げられる。一般式（II）で表されるイエロー染料、及び、その好ましい態様である一般式（Ｖ）で表されるイエロー染料の例としては、下記例示化合物（Ｂ−１０）〜（Ｂ−１１）がそれぞれ挙げられる。
【０１９５】
【化２２】
2015069142.tif 000024
【０１９６】
【化２３】
2015069142.tif 000025
【０１９７】
【化２４】
2015069142.tif 000026
【０１９８】
【化２５】
2015069142.tif 000027
【０１９９】
本発明における緑色カラーフィルタがイエロー染料を含有する場合、一般式（１）で表されるフタロシアニン化合物に対するイエロー染料の含有質量比〔イエロー染料の含有質量／一般式（１）で表されるフタロシアニン化合物の含有質量〕は、０．１〜１．０が好ましく、０．２〜０．９がより好ましく、０．４〜０．９が更に好ましく、０．５〜０．８が特に好ましい。
【０２００】
＜他の色材＞
緑色カラーフィルタは、一般式（１）で表されるフタロシアニン化合物及び必要に応じ用いられるイエロー染料以外のその他の色材を含有してもよい。
その他の色材としては、染料や顔料等の公知の色材を用いることができる。
その他の色材としては、例えば特開２０１１−１６４５６４号公報の段落００５３〜００６７等に記載された公知の色材を用いることができる。
【０２０１】
染料としては、公知の染料を用いることができる。
公知の染料としては、有機溶剤に必要量溶解する染料が好ましく、必要とされる分光吸収に応じて、適宜染料を選択することができる。
染料種としては、酸性染料、塩基性染料、分散染料及び酸性染料の塩基性化合物との反応物、塩基性染料の酸化合物との反応物で有機溶剤に可溶性としたものが挙げられる。
【０２０２】
これらの染料としては、カラーフィルタとして望ましいスペクトルを有し、且つ後述する有機溶剤若しくはアルカリ可溶性樹脂を含む溶液に必要な濃度溶解し、経時による析出、凝集などを起こさないことが必要である。これら染料としては、カラーインデックスに記載されたＣ．Ｉ．Ｓｏｌｖｅｎｔ  Ｃｏｌｏｕｒ等から適宜選定できる。また、既知の油溶性染料、酸性染料、分散染料、反応性染料、直接染料等からも溶剤溶解性とスペクトルが適合した染料を選定可能である。
【０２０３】
＜着色組成物＞
次に、緑色カラーフィルタの作製に好適な、着色組成物について説明する。
着色組成物は、前述の一般式（１）で表されるフタロシアニン化合物と、有機溶剤と、（及び、好ましくはイエロー染料と、）を含有する。上記着色組成物は、更に、その他の色材を含有していてもよい。
緑色カラーフィルタは、上記着色組成物を、支持体（基板）上に塗布して着色層を形成する工程を有する方法により作製することができる。
上記方法として、より具体的には、公知のフォトリソ法又は公知のドライエッチング法が挙げられる。
フォトリソ法の場合には、上記着色組成物に感光性を付与するために、上記着色組成物に、例えば、重合性化合物及び光重合開始剤を含有させる。この態様の着色組成物を、以下、「感光性着色組成物」ともいう。
【０２０４】
着色組成物の全固形分中における一般式（１）で表されるフタロシアニン化合物の含有量の好ましい範囲は、前述した、緑色カラーフィルタ中における一般式（１）で表されるフタロシアニン化合物の含有量の好ましい範囲と同様である。
ここで、全固形分とは、有機溶剤を除いた全成分を指す。
【０２０５】
着色組成物がイエロー染料を含有する場合、着色組成物の全固形分中における、一般式（１）で表されるフタロシアニン化合物に対するイエロー染料の含有質量比〔イエロー染料の含有質量／一般式（１）で表されるフタロシアニン化合物の含有質量〕の好ましい範囲は、前述した、緑色カラーフィルタ中における当該含有質量比の好ましい範囲と同様である。
【０２０６】
（重合性化合物）
着色組成物（感光性着色組成物）は、重合性化合物の少なくとも１種を含有する。
重合性化合物は、放射線の照射により重合開始剤から発生した酸若しくはラジカルにより活性化され、後述のアルカリ可溶性樹脂と反応して架橋を生じたり、重合性化合物自身が相互に結合若しくは重合によって架橋を生じさせることで、露光部分のアルカリ現像液への溶解性を低下させて着色パターン（カラーフィルタ）を得る目的で用いられる。また、必要に応じて、着色パターン形成後に加熱して、着色パターンを硬化させる目的でも重合性化合物は有用である。
【０２０７】
重合性化合物としては、架橋、重合反応により膜硬化を行えるものであれば特に限定はない。重合性化合物としては、例えば、（ａ）エポキシ樹脂、（ｂ）メチロール基、アルコキシメチル基、及びアシロキシメチル基から選ばれる少なくとも一つの置換基で置換された、グリコールウリル化合物又はウレア化合物、（ｃ）メチロール基、アルコキシメチル基、及びアシロキシメチル基から選ばれる少なくとも一つの置換基で置換された、フェノール化合物、（ｄ）重合性モノマー化合物、が挙げられる。
上記（ａ）〜（ｃ）の化合物については、例えば、特開２００６−３４３５９８号公報の段落００６９〜００８４の記載を適宜参照できる。
【０２０８】
上記（ｄ）重合性モノマー化合物としては、少なくとも１個の付加重合可能なエチレン基を有する、常圧下で１００℃以上の沸点を持つエチレン性不飽和基を持つ化合物が好ましい。
その例としては、ポリエチレングリコールモノ（メタ）アクリレート、ポリプロピレングリコールモノ（メタ）アクリレート、フェノキシエチル（メタ）アクリレート、等の単官能のアクリレートやメタアクリレート、
【０２０９】
ポリエチレングリコールジ（メタ）アクリレート、トリメチロールエタントリ（メタ）アクリレート、ネオペンチルグリコールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、ヘキサンジオール（メタ）アクリレート、トリメチロールプロパントリ（アクリロイルオキシプロピル）エーテル、トリ（アクリロイロキシエチル）イソシアヌレート、グリセリンやトリメチロールエタン等の多官能アルコールにエチレンオキサイドやプロピレンオキサイドを付加させた後（メタ）アクリレート化したもの、
【０２１０】
特公昭４８−４１７０８号、特公昭５０−６０３４号、特開昭５１−３７１９３号各公報に記載されているようなウレタンアクリレート類、特開昭４８−６４１８３号、特公昭４９−４３１９１号、特公昭５２−３０４９０号各公報に記載のポリエステルアクリレート類、エポキシ樹脂と（メタ）アクリル酸の反応生成物であるエポキシアクリレート類等の多官能のアクリレートやメタアクリレート、等を挙げることができる。更に、日本接着協会誌Ｖｏｌ．２０、Ｎo.７、３００〜３０８頁に光硬化性モノマー及びオリゴマーとして紹介されているものが挙げられる。
【０２１１】
重合性化合物は、単独で使用してもよく、２種以上を組み合わせて使用してもよい。
感光性着色組成物の全固形分中における重合性化合物の含有量は、１質量％〜７０質量％が好ましく、５質量％〜５０質量％がより好ましく、７質量％〜３０質量％が特に好ましい。
【０２１２】
（重合開始剤）
着色組成物（感光性着色組成物）は、光重合開始剤の少なくとも１種を含有する。
着色組成物をネガ型の感光性着色組成物とする場合には、光重合開始剤が必須成分となる。
また、光重合開始剤は、ナフトキノンジアジド化合物を含有するポジ型に更に含有することもでき、この場合にはパターン形成後において該パターンの硬化度をより促進させることができる。
【０２１３】
前記光重合開始剤は、露光により重合性化合物の架橋反応や重合反応を開始できるものであれば特に限定されないが、特性、開始効率、吸収波長、入手性、コスト、安全性等の観点で選ばれることが好ましい。例えば、ハロメチルオキサジアゾール化合物及びハロメチル−ｓ−トリアジン化合物から選択される少なくとも一つの活性ハロゲン化合物、３−アリール置換クマリン化合物、ロフィン２量体、ベンゾフェノン化合物、アセトフェノン化合物及びその誘導体、シクロペンタジエン−ベンゼン−鉄錯体及びその塩、オキシム系化合物等が挙げられる。
光重合開始剤については、例えば、特開２００４−２９５１１６号公報の段落００７０〜００７９の記載を適宜参照することができる。
【０２１４】
光重合開始剤としては、オキシム系化合物（以下、オキシム系光重合開始剤ともいう）が好ましい。
オキシム系光重合開始剤としては特に限定はなく、例えば、特開２０００−８００６８号公報、ＷＯ０２／１００９０３Ａ１、特開２００１−２３３８４２号公報等に記載のオキシム化合物が挙げられる。
具体的な例としては、２−（Ｏ−ベンゾイルオキシム）−１−［４−（フェニルチオ）フェニル］−１，２−ブタンジオン、２−（Ｏ−ベンゾイルオキシム）−１−［４−（フェニルチオ）フェニル］−１，２−ペンタンジオン、２−（Ｏ−ベンゾイルオキシム）−１−［４−（フェニルチオ）フェニル］−１，２−ヘキサンジオン、２−（Ｏ−ベンゾイルオキシム）−１−［４−（フェニルチオ）フェニル］−１，２−ヘプタンジオン、２−（Ｏ−ベンゾイルオキシム）−１−［４−（フェニルチオ）フェニル］−１，２−オクタンジオン、２−（Ｏ−ベンゾイルオキシム）−１−［４−（メチルフェニルチオ）フェニル］−１，２−ブタンジオン、２−（Ｏ−ベンゾイルオキシム）−１−［４−（エチルフェニルチオ）フェニル］−１，２−ブタンジオン、２−（Ｏ−ベンゾイルオキシム）−１−［４−（ブチルフェニルチオ）フェニル］−１，２−ブタンジオン、１−（Ｏ−アセチルオキシム）−１−［９−エチル−６−（２−メチルベンゾイル）−９Ｈ−カルバゾール−３−イル］エタノン、１−（Ｏ−アセチルオキシム）−１−［９−メチル−６−（２−メチルベンゾイル）−９Ｈ−カルバゾール−３−イル］エタノン、１−（Ｏ−アセチルオキシム）−１−［９−プロピル−６−（２−メチルベンゾイル）−９Ｈ−カルバゾール−３−イル］エタノン、１−（Ｏ−アセチルオキシム）−１−［９−エチル−６−（２−エチルベンゾイル）−９Ｈ−カルバゾール−３−イル］エタノン、１−（Ｏ−アセチルオキシム）−１−［９−エチル−６−（２−ブチルベンゾイル）−９Ｈ−カルバゾール−３−イル］エタノン、２−（ベンゾイルオキシイミノ）−１−［４−（フェニルチオ）フェニル］−１−オクタノン、２−（アセトキシイミノ）−４−（４−クロロフェニルチオ）−１−［９−エチル−６−（２−メチルベンゾイル）−９Ｈ−カルバゾール−３−イル］−１−ブタノンなどが挙げられる。
また、特開２００９−２４４６９２号公報の段落００７７〜０１６８に記載のオキシム系光重合開始剤を用いることもできる。
【０２１５】
感光性着色組成物中における光重合開始剤の含有量としては、重合性化合物に対して、０．０１質量％〜５０質量％が好ましく、１質量％〜３０質量％がより好ましく、１質量％〜２０質量％が特に好ましい。
【０２１６】
（有機溶剤）
着色組成物は、有機溶剤の少なくとも１種を含有する。
有機溶剤は、一般式（１）で表されるフタロシアニン化合物（及び、必要に応じ用いられるイエロー染料）を溶解するものであれば、種類を問わず使用可能である。
【０２１７】
有機溶剤としては、エステル化合物、エーテル化合物、ケトン化合物等を用いることができる。
有機溶剤としては、例えば、特開２０１３−１６０９２１号公報の段落００９０〜００９３に記載の有機溶剤を用いることができる。
【０２１８】
有機溶剤としては、３−エトキシプロピオン酸メチル、３−エトキシプロピオン酸エチル、エチルセロソルブアセテート、乳酸エチル、ジエチレングリコールジメテルエーテル、酢酸ブチル、酢酸シクロヘキシル、３−メトキシプロピオン酸メチル、２−ヘプタノン、シクロヘキサノン、エチルカルビトールアセテート、ブチルカルビトールアセテート、プロピレングリコールモノメチルエーテル、プロピレングリコールモノメチルエーテルアセテート等が好ましい。
【０２１９】
（界面活性剤）
着色組成物は、界面活性剤の少なくとも１種を含有することができる。
界面活性剤としては、フッ素系界面活性剤、ノニオン系界面活性剤、カチオン系界面活性剤、アニオン系界面活性剤、シリコーン系界面活性剤の各種界面活性剤を使用できる。
特に、フッ素系界面活性剤を含有することで、塗布液としたときの液特性（特に、流動性）をより向上させ、塗布厚の均一性や省液性をより改善することができる。
界面活性剤としては、例えば、特開２０１１-２０２０２５号公報の段落０１７２〜０１７５に記載されたものを適宜用いることができる。
フッ素系界面活性剤の市販品としては、例えば、メガファックＦ１７１、同Ｆ１７２、同Ｆ１７３、同Ｆ１７６、同Ｆ１７７、同Ｆ１４１、同Ｆ１４２、同Ｆ１４３、同Ｆ１４４、同Ｒ３０、同Ｆ４３７、同Ｆ４７９、同Ｆ４８２、同Ｆ５５４、同Ｆ７８０、同Ｆ７８１（以上、ＤＩＣ（株）製）、フロラードＦＣ４３０、同ＦＣ４３１、同ＦＣ１７１（以上、住友スリーエム（株）製）、サーフロンＳ−３８２、同ＳＣ−１０１、同ＳＣ−１０３、同ＳＣ−１０４、同ＳＣ−１０５、同ＳＣ１０６８、同ＳＣ−３８１、同ＳＣ−３８３、同Ｓ３９３、同ＫＨ−４０（以上、旭硝子（株）製）、ソルスパース２００００（ゼネカ社製）等が挙げられる。
【０２２０】
（分散剤）
着色組成物は、分散剤の少なくとも１種を含有することができる。
分散剤としては、特開２０１２-１６２６８４号公報の段落０１８７〜０２３７号公報に記載の高分子分散剤が挙げられる。
分散剤の市販品としては、例えば、ＢＹＫ Ｃｈｅｍｉｅ社製のＤｉｓｐｅｒｂｙｋシリーズ（例えば、Ｄｉｓｐｅｒｂｙｋ−１６１、同−１７１、同−１７４、同−２０００、同−２００１等）、ＥＦＫＡ社製のＥＦＫＡシリーズ（例えば、ＥＦＫＡ４３３０、同４３４０等）、日本ルーブリゾール社製のソルスパースシリーズ（例えば、ソルスパース３０００、同５５００、同２４０００、同１７０００、同２７０００、同２８０００、同３２０００、同３８５００、同３９０００、同５５０００等）、等が挙げられる。
【０２２１】
（アルカリ可溶性樹脂）
着色組成物は、アルカリ可溶性樹脂の少なくとも１種を含有することができる。
アルカリ可溶性樹脂としては、線状有機高分子重合体で、有機溶剤に可溶で、弱アルカリ水溶液で現像できるものが好ましい。このような線状有機高分子重合体としては、側鎖にカルボン酸を有するポリマー、例えば特開昭５９−４４６１５号、特公昭５４−３４３２７号、特公昭５８−１２５７７号、特公昭５４−２５９５７号、特開昭５９−５３８３６号、特開昭５９−７１０４８号の各公報に記載されているような、メタクリル酸共重合体、アクリル酸共重合体、イタコン酸共重合体、クロトン酸共重合体、マレイン酸共重合体、部分エステル化マレイン酸共重合体等が挙げられ、また同様に側鎖にカルボン酸を有する酸性セルロース誘導体が有用である。
アルカリ可溶性樹脂としては、例えば、特開２００５-２６６１４９号公報の段落００４９〜００５８に記載されたものを適宜用いることができる。
【０２２２】
（その他の成分）
着色組成物は、必要に応じ、その他の成分を含有していてもよい。
その他の成分としては、側鎖に複素環を有する高分子化合物が挙げられる。側鎖に複素環を有する高分子化合物としては、例えば、特開２０１２-１６２６８４号公報の段落０１４６〜０１７５号公報に記載の高分子化合物が挙げられる。
【０２２３】
また、例えば、着色組成物をポジ型の感光性着色組成物とする場合には、着色組成物は、その他の成分として、ナフトキノンジアジド化合物の少なくとも１種を含有することが好ましい。
ナフトキノンジアジド化合物としては、例えば、特開２００５-２６６１４９号公報の段落００６０〜００６１に記載されたものを適宜用いることができる。
【０２２４】
また、その他の成分としては、有機カルボン酸、熱重合防止剤、充填剤、上記以外の高分子化合物、密着促進剤、酸化防止剤、紫外線吸収剤、凝集防止剤等が挙げられる。
これらの成分については、例えば、特開２０１１−２０２０２５号公報の段落０１７６〜０１７７、特開２００４−２９５１１６号公報の段落０１５５〜０１５６に記載のものを挙げることができる。
また、着色組成物は、特開２００４−２９５１１６号公報の段落００７８に記載の増感剤や光安定剤、同公報の段落００８１に記載の熱重合防止剤を含有することができる。
【０２２５】
以上、緑色カラーフィルタの作製に好適な、着色組成物について説明した。
以上の着色組成物は、含有される色材の種類（色相）を変更することにより、赤色カラーフィルタや青色カラーフィルタの作製にも好適に用いることができる。
【０２２６】
＜緑色カラーフィルタの製造方法＞
緑色カラーフィルタの好ましい製造方法として、フォトリソ法が挙げられる。
フォトリソ法による緑色カラーフィルタの製造方法は、既述の感光性着色組成物を基板上に付与して着色層を形成する着色層工程と、形成された着色層を（好ましくはフォトマスクを介して）パターン状に露光する露光工程と、露光された着色層を現像して着色パターン（緑色カラーフィルタ）を得る工程と、を有する製造方法である。
上記製造方法は、更に、上記着色パターンに対して紫外線を照射する工程と、紫外線が照射された着色パターンに対して加熱処理を行なう工程と、を有することが好ましい。
【０２２７】
緑色カラーフィルタの製造方法については、例えば、特開２０１１-２０２０２５号公報の段落０２１０〜０２３９に記載された方法等の公知の方法を適宜参照することができる。
【０２２８】
また、緑色カラーフィルタは、フォトリソ法以外にも、特開２００９−１１６０７８号公報に記載の転写法、特開２００９−１３４２６３号公報に記載のインクジェット法、特開２００６−３４３５９８号公報に記載のドライエッチング法などによって製造することもできる。
【０２２９】
なお、赤色カラーフィルタや青色カラーフィルタも、緑色カラーフィルタと同様にして製造できることは言うまでもない。
【０２３０】
＜液晶表示装置、有機ＥＬ表示装置＞
本発明の表示装置の態様としては、上記一次光源と、上記光変換部と、上記緑色カラーフィルタを含む画像表示パネルと、を備える態様が好適である。
画像表示パネルは、更に、赤色カラーフィルタ及び青色カラーフィルタを備えることが好ましい。
【０２３１】
また、上記画像表示パネルは、液晶表示パネル又は有機ＥＬパネルであることが好ましい。
即ち、本発明の表示装置は、液晶表示装置又は有機ＥＬ表示装置であることが好ましい。
【０２３２】
液晶表示装置、有機ＥＬ表示装置の定義や各表示装置の詳細については、例えば「電子ディスプレイデバイス（佐々木  昭夫著、（株）工業調査会  １９９０年発行）」、「ディスプレイデバイス（伊吹  順章著、産業図書（株）平成元年発行）」などに記載されている。また、液晶表示装置については、例えば「次世代液晶ディスプレイ技術（内田  龍男編集、（株）工業調査会  １９９４年発行）」に記載されている。本発明が適用できる液晶表示装置に特に制限はなく、例えば、上記の「次世代液晶ディスプレイ技術」に記載されている色々な方式の液晶表示装置に適用できる。
【０２３３】
本発明における緑色カラーフィルタは、中でも特に、カラーＴＦＴ方式の液晶表示装置に対して有効である。カラーＴＦＴ方式の液晶表示装置については、例えば「カラーＴＦＴ液晶ディスプレイ（共立出版（株）１９９６年発行）」に記載されている。更に、本発明はＩＰＳなどの横電界駆動方式、ＭＶＡなどの画素分割方式などの視野角が拡大された液晶表示装置や、ＳＴＮ、ＴＮ、ＶＡ、ＯＣＳ、ＦＦＳ、及びＲ−ＯＣＢ等にも適用できる。
また、本発明における緑色カラーフィルタは、明るく高精細なＣＯＡ（Color-filter On Array）方式にも供することが可能である。
【０２３４】
本発明における緑色カラーフィルタを備えた液晶表示装置は、公知の冷陰極管蛍光ランプ（ＣＣＦＬ）をバックライトとした場合においても、高い輝度及び高い色再現性を得ることができる。
しかしながら、上記液晶表示装置は、赤色、緑色、及び青色のＬＥＤ光源（ＲＧＢ−ＬＥＤ）、特に好ましくは青色ＬＥＤをバックライトとすることによって、有機ＥＬ表示装置に匹敵するほどの、極めて高い輝度及び極めて高い色再現性を得ることが可能である。
【実施例】
【０２３５】
以下、本発明を実施例により更に具体的に説明するが、本発明はその主旨を越えない限り、以下の実施例に限定されるものではない。なお、特に断りのない限り、「％」及び「部」は質量基準である。
【０２３６】
＜フタロシアニン化合物の準備＞
一般式（１）で表されるフタロシアニン化合物として、既述の例示化合物Ａ−１、Ａ−１０、Ａ−３９、Ａ−４０、Ａ−４１、Ａ−４７、Ａ−４８、Ａ−６７、Ａ−６８、Ａ−７７、Ａ−７８、Ａ−８５、Ａ−８６、Ａ−９１、Ａ−９２をそれぞれ準備した。
【０２３７】
また、比較のフタロシアニン化合物として、下記化合物Ｃ−１、C. I. Pig. Green 58（Ｃ．Ｉ．ピグメントグリーン５８；以下、「ＰＧ５８」ともいう）、及びC. I. Pig. Green 36（Ｃ．Ｉ．ピグメントグリーン３６；以下、「ＰＧ３６」ともいう）をそれぞれ準備した。
【０２３８】
2015069142.tif 000028
【０２３９】
〔実施例１〕
＜感光性着色組成物Ｓ１の調製＞
下記組成の各成分を混合し、緑色組成物である、感光性着色組成物Ｓ１を調製した。
−感光性着色組成物Ｓ１の組成−
・フタロシアニン化合物（例示化合物Ａ−１）                    ・・・  ４．８部
・分散剤（日本ルーブリゾール社製ソルスパース５５００）        ・・・  ２．３部
・有機溶剤（プロピレングリコールモノメチルエーテルアセテート）・・・８４．０部
・フッ素系界面活性剤（ＤＩＣ社製メガファックＦ５５４）        ・・・０．０２部
・重合性化合物（ジペンタエリスリトールヘキサアクリレート（日本化薬（株）製））
・・・  ４．３部
・光重合開始剤（ＯＸＥ−０１（ＢＡＳＦ社製））                ・・・  １．４部
・イエロー染料（下記化合物Ｈ１；前述の例示化合物Ｂ−１と同じ化合物）
・・・  ３．２部
【０２４０】
【化２６】
2015069142.tif 000029
【０２４１】
＜緑色カラーフィルタ付き基板の作製＞
上記で得られた感光性着色組成物Ｓ１を、スピンコーターにて１０ｃｍ×１０ｃｍのガラス基板（コーニング社製「コーニング１７３７」、厚さ０．７ｍｍ）上に乾燥膜厚が２．０μｍになるように塗布し、乾燥させることにより、上記ガラス基板上に塗膜を形成した。
次いで、塗膜が形成されたガラス基板全面に１００ｍＪ／ｃｍ２の紫外線を照射し、アルカリ現像液で現像後、２３０℃で３０分間オーブンにてポストベークした。これにより、上記塗膜を硬化させて緑色カラーフィルタとした。
以上により、緑色カラーフィルタ付き基板を得た。
【０２４２】
＜色度値の測定＞
（青色ＬＥＤ及びＹＡＧ蛍光体を用いた場合の色度値の測定）
市販の液晶表示装置（ＢｅｎＱ社製、商品名  Ｖ２２００）を分解してバックライトユニット（青色ＬＥＤ＋ＹＡＧ蛍光体タイプ）を取り出した。
このバックライトユニット上に、上記緑色カラーフィルタ付き基板を配置した。
次いでバックライトユニットを作動させ、青色ＬＥＤ及びＹＡＧ蛍光体から生じた光（青色ＬＥＤからの青色光がＹＡＧ蛍光体によって変換されてなる白色光）を緑色カラーフィルタ付き基板に透過させ、緑色カラーフィルタ付き基板を透過した緑色光の色度値（ｘ、ｙ、Ｙ）を測定した。色度値（ｘ、ｙ、Ｙ）の測定は、トプコン社製「ＢＭ−５」によって行った。
結果を下記表１に示す。
【０２４３】
（青色ＬＥＤ及び量子ドットを用いた場合の色度値の測定）
市販の液晶表示装置（ＳＯＮＹ社製、商品名ＫＤＬ４６Ｗ９００Ａ）を分解してバックライトユニット（青色ＬＥＤ＋Ｃｏｌｏｒ  ＩＱＴＭ）を取り出した。
ここで、Ｃｏｌｏｒ  ＩＱＴＭは、ＱＤ  Ｖｉｓｉｏｎ社製の量子ドット部材であり、  量子ドットＧとしてのＣｄＺｎＳｅＳナノ粒子及び量子ドットＲとしてのＣｄＺｎＳｅＳナノ粒子が分散された樹脂が、ガラスケースに封入された構造の部材である。
上記バックライトユニット上に、上記緑色カラーフィルタ付き基板を配置した。
次いでバックライトユニットを作動させ、青色ＬＥＤ及びＣｏｌｏｒ  ＩＱから生じた光（青色ＬＥＤからの青色光がＣｏｌｏｒ  ＩＱＴＭによって変換されてなる白色光）を緑色カラーフィルタ付き基板に透過させ、緑色カラーフィルタ付き基板を透過した光の色度値（ｘ、ｙ、Ｙ）を測定した。色度値（ｘ、ｙ、Ｙ）の測定は、トプコン社製「ＢＭ−５」によって行った。
結果を下記表１に示す。
【０２４４】
（ΔＹの算出）
青色ＬＥＤ及び量子ドットを用いた場合の色度値の測定によって得られたＹから、ＬＥＤ及びＹＡＧ蛍光体を用いた場合の色度値の測定によって得られたＹを差し引くことで、ΔＹを求めた。
結果を下記表１に示す。
【０２４５】
ここで、色度値におけるＹが大きいほど、緑色光の輝度が高いことを示している。
また、ΔＹが大きいほど、量子ドットを用いたことによる輝度向上の効果が大きいことを示している。
【０２４６】
〔実施例２〜１５〕
実施例１において、例示化合物Ａ−１を、下記表１に示す例示化合物に変更したこと以外は実施例１と同様にして緑色カラーフィルタ付き基板を作製し、作製された緑色カラーフィルタ付き基板について、実施例１と同様の評価を行った。
結果を下記表１に示す。
【０２４７】
〔比較例１〕
実施例１において、例示化合物Ａ−１を、上記化合物Ｃ−１に変更したこと以外は実施例１と同様にして緑色カラーフィルタ付き基板を作製し、作製された緑色カラーフィルタ付き基板について、実施例１と同様の評価を行った。
結果を下記表１に示す。
【０２４８】
〔比較例２〕
実施例１において、感光性着色組成物Ｓ１を、以下の比較用感光性着色組成物１に変更したこと以外は実施例１と同様にして緑色カラーフィルタ付き基板を作製し、作製された緑色カラーフィルタ付き基板について、実施例１と同様の評価を行った。
結果を下記表１に示す。
【０２４９】
＜比較用感光性着色組成物１の調製＞
プロピレングリコールモノメチルエーテルアセテート（７５部）、緑色顔料であるＰＧ５８（１７部）、及び分散剤（日本ルーブリゾール社製ソルスパース５５００）（８部）を混合し、攪拌機で３時間攪拌して固形分濃度が２５％のミルベースを調製した。このミルベースを６００部の０．５ｍｍφのジルコニアビーズを用いビーズミル装置にて周速１０ｍ／ｓ、滞留時間３時間で分散処理を施して、ＰＧ５８の分散インキを得た。
次に、下記組成の各成分を混合し、緑色組成物である、比較用感光性着色組成物１を調製した。この比較用感光性着色組成物１では、実施例１における色度値（ｘ、ｙ）と同じ色度値（ｘ、ｙ）となるように、色材の組成を調整した。
−比較用感光性着色組成物１の組成−
・ＰＧ５８の分散インキ                                      ・・・  ２７．１部
・分散剤（日本ルーブリゾール社製ソルスパース５５００）        ・・・  ２．３部
・有機溶剤（プロピレングリコールモノメチルエーテルアセテート）・・・６３．９部
・フッ素系界面活性剤（ＤＩＣ社製メガファックＦ５５４）        ・・・０．０２部
・重合性化合物（ジペンタエリスリトールヘキサアクリレート（日本化薬（株）製））
・・・  ４．３部
・光重合開始剤（ＯＸＥ−０１（ＢＡＳＦ社製））                ・・・  １．４部
・イエロー染料（上記化合物Ｈ１）                              ・・・  １．０部
【０２５０】
〔比較例２〕
実施例１において、感光性着色組成物Ｓ１を、以下の比較用感光性着色組成物２に変更したこと以外は実施例１と同様にして緑色カラーフィルタ付き基板を作製し、作製された緑色カラーフィルタ付き基板について、実施例１と同様の評価を行った。
結果を下記表１に示す。
【０２５１】
＜比較用感光性着色組成物２の調製＞
比較例２のＰＧ５８の分散インキの調製において、ＰＧ５８をＰＧ３６に変更したこと、及び、滞留時間を２時間に変更したこと以外はＰＧ５８の分散インキの調製と同様にして、ＰＧ３６の分散インキを得た。
次に、下記組成の各成分を混合し、緑色組成物である、比較用感光性着色組成物２を調製した。この比較用感光性着色組成物２では、実施例１における色度値（ｘ、ｙ）と同じ色度値（ｘ、ｙ）となるように、色材の組成を調整した。
−比較用感光性着色組成物２の組成−
・ＰＧ３６の分散インキ                                      ・・・  ２７．６部
・分散剤（日本ルーブリゾール社製ソルスパース５５００）        ・・・  ２．８部
・有機溶剤（プロピレングリコールモノメチルエーテルアセテート）・・・６３．５部
・フッ素系界面活性剤（ＤＩＣ社製メガファックＦ５５４）        ・・・０．０２部
・重合性化合物（ジペンタエリスリトールヘキサアクリレート（日本化薬（株）製））
・・・  ４．３部
・光重合開始剤（ＯＸＥ−０１（ＢＡＳＦ社製））                ・・・  １．４部
・イエロー染料（上記化合物Ｈ１）                              ・・・  ０．４部
【０２５２】
【表１】
2015069142.tif 000030
【０２５３】
表１に示すように、一般式（１）で表されるフタロシアニン化合物を含む緑色カラーフィルタを用いた実施例１〜１５では、比較のフタロシアニン化合物を用いた比較例１〜３と比較して、ΔＹが大きく、青色ＬＥＤ及び量子ドットを用いたことによる緑色光の輝度向上効果が顕著であった。
【０２５４】
図２に、実施例１及び比較例２における緑色カラーフィルタ付き基板の透過率スペクトルを示す。
また、図２には、実施例１ほかで用いた２種のバックライトユニットから生じた光の発光スペクトルを合わせて示した。
ここで、２種のバックライトユニットから生じた光の発光スペクトルとは、詳細には、青色ＬＥＤからの青色光がＹＡＧ蛍光体によって変換されてなる白色光のスペクトル（図２中、「青色ＬＥＤ＋ＹＡＧ蛍光体」）、及び、青色ＬＥＤからの青色光が量子ドットによって変換されてなる白色光のスペクトル（図２中、「青色ＬＥＤ＋量子ドット」）である。
図２では図示を省略しているが、これらの光の発光スペクトルついては、縦軸は、強度（Intensity）である。
【０２５５】
図２において、緑色カラーフィルタ付き基板の透過率スペクトルは、大塚電子（株）製の分光光度計「ＭＣＰＤ−３７００」を用い、測定波長範囲を２００ｎｍ〜８００ｎｍとして測定した。
【０２５６】
また、図２において、バックライトユニットから生じた光の発光スペクトルは、（株）トプコン製の分光放射計「ＳＲ−３」を用い、この分光放射計から検体（光変換部；量子ドット部材又はＹＡＧ蛍光体）までの距離を７０ｍｍとし、測定角を０．２度とし、測定モードを「オート」とし、測定波長範囲を３８０ｎｍ〜７８０ｎｍとして測定した。
【０２５７】
図２に示すように、実施例１の緑色カラーフィルタ（着色剤は、例示化合物Ａ−１及び化合物Ｈ１）は、比較例２の緑色カラーフィルタ（着色剤は、ＰＧ５８及び化合物Ｈ１）と比較して、「青色ＬＥＤ＋量子ドット」中の緑色光の波長領域（５００ｎｍ〜５６０ｎｍ）における透過率が高いことが確認された。
このことが、実施例１の緑色光の輝度が高いことの理由と考えられる。
【０２５８】
図２について、より詳細に説明すると、「青色ＬＥＤ＋量子ドット」の発光スペクトルにおいて、緑色光のピークの極大値は波長５３０ｎｍ付近に存在しており、この緑色光のピークの半値全幅は約３０ｎｍであった。これに対し、「青色ＬＥＤ＋ＹＡＧ蛍光体」の発光スペクトルにおいて、緑色光の領域のピークはブロードであり、ピークの極大値は波長５６０ｎｍ付近に存在しており、かつ、このピークの半値全幅は１００ｎｍ以上であった。
また、実施例１の透過率スペクトルは、波長５００ｎｍ付近に極大値を有しており、この極大値を含むピークの半値全幅は、約１００ｎｍであった。また、実施例１の透過率スペクトルは、波長５００ｎｍ〜５３０ｎｍの範囲における透過率が、９０％以上であった。これに対し、比較例１の透過率スペクトルは、波長５２０ｎｍ付近に極大値を有しており、この極大値を含むピークの半値全幅は、約１００ｎｍであった。また、比較例２の透過率スペクトルは、波長５００ｎｍ〜５３０ｎｍの範囲における透過率が、９０％未満であった。
【０２５９】
以上のように、一般式（１）で表されるフタロシアニン化合物を用いた実施例１の透過率スペクトルは、ＰＧ５８を用いた比較例２の透過率スペクトルと比較して、短波長側に透過率の極大値を有しており、しかも、緑色の波長領域全体での透過率が高くなっていた。更に、前述のとおり、「青色ＬＥＤ＋量子ドット」の発光スペクトル中の緑色光のピークは、「青色ＬＥＤ＋ＹＡＧ蛍光体」の発光スペクトル中の緑色光のピークと比較して、短波長側に極大値を有し、かつ、鋭い（半値全幅が小さい）ピークであった。
以上の理由により、実施例１では、比較例２と比較して、量子ドットによる緑色光の輝度向上の効果が顕著に得られたと考えられる。
【０２６０】
以上の結果から、一般式（１）で表されるフタロシアニン化合物は、既存の顔料系フタロシアニンと比較して、バックライトを従来の「青色ＬＥＤ＋ＹＡＧ蛍光体」から「青色ＬＥＤ＋量子ドット」に変更した時の輝度向上率が高いことがわかった。
一般にフタロシアニン顔料の分光特性は、中心金属や結晶構造でほぼ決まり、置換基などの修飾基、あるいは表面処理における顔料誘導体等の影響で大きく変化しない。
これに対し、一般式（１）で表されるフタロシアニン化合物（染料）は、従来のフタロシアニン顔料とは異なる極めて特徴的な分光特性を持つ化合物であることがわかった。そして一般式（１）で表されるフタロシアニン化合物は、量子ドットバックライト用の色材として極めて有用であることがわかった。
【符号の説明】
【０２６１】
１０Ｒ  赤色カラーフィルタ
１０Ｇ  緑色カラーフィルタ
１０Ｂ  青色カラーフィルタ
１２  透光性基板
１４  カラーフィルタ付き基板
２０  液晶層
２２  対向基板
３０  液晶表示パネル
４０、６０  青色ＬＥＤ（一次光源）
４２  光変換部材（光変換部）
４６  導光部材
５２  光変換シート（光変換部）
６１  筐体
６２  直下型青色ＬＥＤユニット
Ｒ  赤色光
Ｇ  緑色光
Ｂ  青色光
【図１Ａ】
2015069142.tif 000035
【図１Ｂ】
2015069142.tif 000036
【図１Ｃ】
2015069142.tif 000037
【図２】
2015069142.tif 000038
【図３】
2015069142.tif 000039